(57)【要約】（Ａ）金属触媒の存在下における少なくとも１種のジオールと少なくとも１種のジカルボン酸又はそのジアルキルエステルとの反応によって製造された少なくとも１種のポリエステル；及び（Ｂ）１種又はそれ以上の酸性燐含有化合物と１種又はそれ以上の窒素含有塩基性有機化合物との反応によって製造された少なくとも１種の塩を含むポリマー組成物が開示される。このポリエステル組成物は、ポリエステル／ポリカーボネートブレンドの成分として使用される場合には特に、改善された色を示す。また、ポリカーボネートを成分（Ａ）及び（Ｂ）と一緒に含むポリマー組成物が開示される。【特許請求の範囲】
【請求項１】
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩
を含んでなるポリマー組成物。
【請求項２】
前記酸性燐化合物が、式：
【化１】
2006513311.tif 000023
【化２】
2006513311.tif 000024
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］
を有する化合物から選ばれ、且つ前記塩基性有機化合物が、式：
【化３】
2006513311.tif 000025
【化４】
2006513311.tif 000026
【化５】
2006513311.tif 000027
【化６】
2006513311.tif 000028
【化７】
2006513311.tif 000029
【化８】
2006513311.tif 000030
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化９】
2006513311.tif 000031
のスクシンイミド基から選ばれ；
Ｒ12は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化１０】
2006513311.tif 000032
から選ばれ、基Ａの構造中＊は結合位置を示す）から選ばれる］
を有する化合物から選ばれ、酸性燐含有化合物中の燐原子の数対塩基性有機化合物中の塩基性窒素原子の数の比が約０．０５〜約２である請求項１に記載のポリマー組成物。
【請求項３】
成分（Ａ）のポリエステルが、
（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含んでなるジオール残基
を含んでなり、二酸残基の合計が１００モル％であり、ジオール残基の合計も１００モル％である請求項２に記載のポリマー組成物。
【請求項４】
成分（Ａ）のポリエステルが、
（１）少なくとも５０モル％のテレフタル酸残基、１，４−シクロヘキサンジカルボン酸残基又はそれらの混合物を含んでなる二酸残基；及び
（２）少なくとも５０モル％のエチレングリコール残基、シクロヘキサンジメタノール残基又はそれらの混合物を含んでなるジオール残基
を含み且つ約２００ｐｐｍｗ以下のＴｉ、Ｃｏ及び／又はＭｎ残基を含み、二酸残基の合計が１００モル％であり、ジオール残基の合計も１００モル％である請求項２に記載のポリマー組成物。
【請求項５】
（Ａ）（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み且つ約１０〜２００ｐｐｍｗのＴｉ、Ｃｏ及び／又はＭｎ残基を含む（二酸残基の合計は１００モル％であり、ジオール残基の合計も１００モル％である）少なくとも１種のポリエステル；並びに
（Ｂ）亜燐酸、燐酸及びポリ燐酸から選ばれた１種又はそれ以上の酸性燐含有化合物と式：
【化１１】
2006513311.tif 000033
【化１２】
2006513311.tif 000034
【化１３】
2006513311.tif 000035
【化１４】
2006513311.tif 000036
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化１５】
2006513311.tif 000037
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化１６】
2006513311.tif 000038
から選ばれ、基Ａの構造中＊は結合位置を示す）から選ばれ；Ｒ15及びＲ16の少なくとも一方がＡ基である］
を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が約０．０５〜約２である）、組成物の総重量に基づき約０．０１〜約０．２５重量％
を含んでなるポリマー組成物。
【請求項６】
成分（Ａ）のポリエステルが、重量比６０／４０のフェノール／テトラクロロエタン中で２５℃において測定されたインヘレント粘度が約０．４〜１．２ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約４０〜１００モル％及びエチレングリコール残基０〜約６０モル％を含むジオール残基
を含み、且つ成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項５に記載の組成物。
【請求項７】
前記成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約５５〜８０モル％及びエチレングリコール残基２０〜約４５モル％を含むジオール残基
を含む請求項６に記載の組成物。
【請求項８】
前記成分（Ａ）のポリエステルが、重量比６０／４０のフェノール／テトラクロロエタン中で２５℃において測定されたインヘレント粘度が約０．４〜１．２ｄＬ／ｇであり、且つ
（１）テレフタル酸残基約６５〜８３モル％及びイソフタル酸残基約３５〜１７モル％を含む二酸残基；並びに
（２）１，４−シクロヘキサンジメタノール残基約８０〜１００モル％及びエチレングリコール残基約０〜約２０モル％を含むジオール残基
を含み、成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項５に記載の組成物。
【請求項９】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含む請求項８に記載の組成物。
【請求項１０】
前記成分（Ａ）のポリエステルが、重量比６０／４０のフェノール／テトラクロロエタン中で２５℃において測定されたインヘレント粘度が約０．４〜１．２ｄＬ／ｇであり、且つ
（１）少なくとも８０モル％の１，４−シクロヘキサンジカルボン酸残基を含む二酸残基；及び
（２）少なくとも８０モル％の１，４−シクロヘキサンジメタノール残基を含むジオール残基
を含み、成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項５に記載の組成物。
【請求項１１】
前記成分（Ａ）のポリエステルが、重量比６０／４０のフェノール／テトラクロロエタン中で２５℃において測定されたインヘレント粘度が約０．４〜０．８ｄＬ／ｇであり、且つ
（１）約１００モル％の１，４−シクロヘキサンジカルボン酸残基を含む二酸残基；及び
（２）約１００モル％の１，４−シクロヘキサンジメタノール残基を含むジオール残基
を含む請求項１０に記載の組成物。
【請求項１２】
（Ａ）重量比６０／４０のフェノール／テトラクロロエタン中で２５℃において測定されたインヘレント粘度が約０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み、且つ約１０〜２００ｐｐｍｗのＴｉ、Ｃｏ及び／又はＭｎ残基を含む（二酸残基の合計は１００モル％であり、ジオール残基の合計も１００モル％である）少なくとも１種のポリエステル；並びに
（Ｂ）亜燐酸と式：
【化１７】
2006513311.tif 000039
【化１８】
2006513311.tif 000040
【化１９】
2006513311.tif 000041
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約６以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化２０】
2006513311.tif 000042
から選ばれ、基Ａの構造中*は結合位置を示す）から選ばれ；Ｒ15及びＲ16の少なくとも一方がＡ基である］
を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が約０．０５〜約２である）、組成物の総重量に基づき約０．０１〜約０．２５重量％
を含んでなるポリマー組成物。
【請求項１３】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約５５〜８０モル％及びエチレングリコール残基２０〜約４５モル％を含むジオール残基
を含み、且つ成分（Ｂ）が、請求項１２において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１２に記載の組成物。
【請求項１４】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含み、且つ成分（Ｂ）が、請求項１２において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１２に記載の組成物。
【請求項１５】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含んでなり、且つ成分（Ｂ）が、請求項１２において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１２に記載の組成物。
【請求項１６】
（Ａ）重量比６０／４０のフェノール／テトラクロロエタン中で２５℃において測定されたインヘレント粘度が約０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み、且つ約１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；並びに
（Ｂ）亜燐酸と式：
【化２１】
2006513311.tif 000043
［式中、Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｚは、約６以下の正の整数である］
を有する塩基性有機化合物との反応によって製造された少なくとも１種の塩、組成物の総重量に基づき約０．０１〜約０．２５重量％
を含んでなるポリマー組成物。
【請求項１７】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含んでなる二酸残基；並びに
（２）１，４−シクロヘキサンジメタノール残基約５５〜８０モル％及びエチレングリコール残基約２０〜約４５モル％を含むジオール残基
を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１６に記載の組成物。
【請求項１８】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１６に記載の組成物。
【請求項１９】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含み、且つ成分（Ｂ）が、請求項１６において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項１６に記載の組成物。
【請求項２０】
（Ａ）金属触媒の存在下における少なくとも１種のジオールと少なくとも１種のジカルボン酸又はそのジアルキルエステルとの反応によって製造された少なくとも１種のポリエステル；
（Ｂ）１種又はそれ以上の酸性燐含有化合物と１種又はそれ以上の、窒素含有塩基性有機化合物との反応によって製造された少なくとも１種の塩；並びに
（Ｃ）ポリカーボネート
を含んでなるポリマー組成物。
【請求項２１】
前記酸性燐化合物が、式：
【化２２】
2006513311.tif 000044
【化２３】
2006513311.tif 000045
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］
を有する化合物から選ばれ、且つ前記塩基性有機化合物が、式：
【化２４】
2006513311.tif 000046
【化２５】
2006513311.tif 000047
【化２６】
2006513311.tif 000048
【化２７】
2006513311.tif 000049
【化２８】
2006513311.tif 000050
【化２９】
2006513311.tif 000051
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化３０】
2006513311.tif 000052
のスクシンイミド基から選ばれ；
Ｒ12は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化３１】
2006513311.tif 000053
から選ばれ、基Ａの構造中＊は結合位置を示す）から選ばれる］
を有する化合物から選ばれ、酸性燐含有化合物中の燐原子の数対塩基性有機化合物中の塩基性窒素原子の数の比が約０．０５〜約２である請求項２０に記載のポリマー組成物。
【請求項２２】
成分（Ａ）のポリエステルが、
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み、二酸残基の合計が１００モル％であり、ジオール残基の合計も１００モル％である請求項２１に記載のポリマー組成物。
【請求項２３】
成分（Ａ）のポリエステルが、
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み且つ約２００ｐｐｍｗ以下のＴｉ、Ｃｏ及び／又はＭｎ残基を含み、二酸残基の合計が１００モル％であり、ジオール残基の合計も１００モル％であり；成分（Ｃ）がビスフェノールＡポリカーボネートであり、ポリエステル成分（Ａ）対ポリカーボネート成分（Ｃ）の重量比が約７５：２５〜約２５：７５である請求項２１に記載のポリマー組成物。
【請求項２４】
（Ａ）（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含んでなり且つ約１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸、燐酸及びポリ燐酸から選ばれた１種又はそれ以上の酸性燐含有化合物と式：
【化３２】
2006513311.tif 000054
【化３３】
2006513311.tif 000055
【化３４】
2006513311.tif 000056
【化３５】
2006513311.tif 000057
【化３６】
2006513311.tif 000058
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、−ＯＲ6、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化３７】
2006513311.tif 000059
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化３８】
2006513311.tif 000060
から選ばれ、基Ａの構造中＊は結合位置を示す）から選ばれ；Ｒ15及びＲ16の少なくとも一方はＡ基である］
を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が約０．０５〜約２である）、組成物の総重量に基づき約０．０１〜約０．２５重量％；並びに
（Ｃ）ポリカーボネート（ポリエステル成分（Ａ）対ポリカーボネート成分（Ｃ）の重量比は約７５：２５〜約２５：７５である）
を含んでなるポリマー組成物。
【請求項２５】
前記成分（Ａ）のポリエステルが、重量比６０／４０のフェノール／テトラクロロエタン中で２５℃において測定されたインヘレント粘度が約０．４〜１．２ｄＬ／ｇであり、且つ
（１）テレフタル酸残基約８０〜１００モル％及びイソフタル酸残基約０〜２０モル％を含んでなる二酸残基；並びに
（２）１，４−シクロヘキサンジメタノール残基約４０〜１００モル％及びエチレングリコール残基０〜約６０モル％を含むジオール残基
を含み；成分（Ｂ）が、請求項２４に定義した少なくと１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項２４に記載の組成物。
【請求項２６】
前記成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約５５〜８０モル％及びエチレングリコール残基２０〜約４５モル％を含むジオール残基
を含む請求項２５に記載の組成物。
【請求項２７】
前記成分（Ａ）のポリエステルが、重量比６０／４０のフェノール／テトラクロロエタン中で２５℃において測定されたインヘレント粘度が約０．４〜１．２ｄＬ／ｇであり、且つ
（１）テレフタル酸残基約６５〜８３モル％及びイソフタル酸残基約３５〜１７モル％を含む二酸残基；並びに
（２）１，４−シクロヘキサンジメタノール残基約８０〜１００モル％及びエチレングリコール残基約０〜約２０モル％を含むジオール残基
を含み；成分（Ｂ）が、請求項２４において定義された少なくとも１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項２４に記載の組成物。
【請求項２８】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含む項２７に記載の組成物。
【請求項２９】
前記成分（Ａ）のポリエステルが、重量比６０／４０のフェノール／テトラクロロエタン中で２５℃において測定されたインヘレント粘度が約０．４〜１．２ｄＬ／ｇであり、且つ
（１）少なくとも約８０モル％の１，４−シクロヘキサンジカルボン酸残基を含む二酸残基；及び
（２）少なくとも約８０モル％の１，４−シクロヘキサンジメタノール残基を含むジオール残基
を含み；成分（Ｂ）が、請求項２４において定義された少なくとも１種の塩（Ｒ10は水素又はアルキルであり、酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項２４に記載の組成物。
【請求項３０】
前記成分（Ａ）のポリエステルが、重量比６０／４０のフェノール／テトラクロロエタン中で２５℃において測定されたインヘレント粘度が約０．４〜０．８ｄＬ／ｇであり、且つ
（１）１００モル％の１，４−シクロヘキサンジカルボン酸残基を含む二酸残基；及び
（２）１００モル％の１，４−シクロヘキサンジメタノール残基を含むジオール残基
を含む請求項２９に記載の組成物。
【請求項３１】
（Ａ）重量比６０／４０のフェノール／テトラクロロエタン中で２５℃において測定されたインヘレント粘度が約０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み、且つ約１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸と式：
【化３９】
2006513311.tif 000061
【化４０】
2006513311.tif 000062
【化４１】
2006513311.tif 000063
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約６以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化４２】
2006513311.tif 000064
から選ばれ、基Ａの構造中＊は結合位置を示す）から選ばれ；Ｒ15及びＲ16の少なくとも一方がＡ基である］
を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が約０．０５〜約２である）、組成物の総重量に基づき約０．０１〜約０．２５重量％；並びに
（Ｃ）ポリカーボネート（ポリエステル成分（Ａ）対ポリカーボネート成分（Ｃ）の重量比は約７５：２５〜約２５：７５である）
を含んでなるポリマー組成物。
【請求項３２】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約５５〜８０モル％及びエチレングリコール残基約２０〜約４５モル％を含むジオール残基
を含み；成分（Ｂ）が、請求項３１において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項３１に記載の組成物。
【請求項３３】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含んでなり；成分（Ｂ）が、請求項１２において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項３１に記載の組成物。
【請求項３４】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含み；成分（Ｂ）が、請求項３１において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含み；且つ成分（Ｃ）がビスフェノールＡポリカーボネートを含む請求項３１に記載の組成物。
【請求項３５】
（Ａ）重量比６０／４０のフェノール／テトラクロロエタン中で２５℃において測定されたインヘレント粘度が約０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基
を含み、且つ約１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸と式：
【化４３】
2006513311.tif 000065
［式中、Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｚは、約６以下の正の整数である］
を有する塩基性有機化合物との反応によって製造された少なくとも１種の塩、組成物の総重量に基づき約０．０１〜約０．２５重量％；並びに
（Ｃ）ビスフェノールＡポリカーボネート（ポリエステル成分（Ａ）対ポリカーボネート成分（Ｃ）の重量比は約７５：２５〜約２５：７５である）
を含んでなるポリマー組成物。
【請求項３６】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約８０〜１００モル％及びイソフタル酸残基約０〜２０モル％を含む二酸残基；並びに
（２）１，４−シクロヘキサンジメタノール残基約５５〜８０モル％及びエチレングリコール残基約２０〜約４５モル％を含むジオール残基
を含み、且つ成分（Ｂ）が、請求項３５において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項３５に記載の組成物。
【請求項３７】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）テレフタル酸残基約７０〜８０モル％及びイソフタル酸残基約３０〜２０モル％を含む二酸残基；並びに
（２）１，４−シクロヘキサンジメタノール残基約９０〜１００モル％及びエチレングリコール残基０〜約１０モル％を含むジオール残基
を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項３５に記載の組成物。
【請求項３８】
成分（Ａ）のポリエステルが、重量比６０／４０のフェノール／テトラクロロエタン中で２５℃において測定されたインヘレント粘度が約０．４〜０．８ｄＬ／ｇであり、且つ
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含み、且つ成分（Ｂ）が、請求項３５において定義された少なくとも１種の塩（酸性燐含有化合物中の燐原子の数対塩基性有機化合物中の塩基性窒素原子の数の比が約０．２５〜約１．１である）を、組成物の総重量に基づき約０．０５〜約０．１５重量％含む請求項３５に記載の組成物。
【請求項３９】
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩、ポリエステルの総重量に基づき約１０重量％以下
を含んでなるポリマーコンセントレート。
【請求項４０】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基
と約２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき約５〜約１０重量％
を含み、前記酸性燐化合物が、式：
【化４４】
2006513311.tif 000066
【化４５】
2006513311.tif 000067
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］
を有する化合物から選ばれ；前記塩基性有機化合物が、式：
【化４６】
2006513311.tif 000068
【化４７】
2006513311.tif 000069
【化４８】
2006513311.tif 000070
【化４９】
2006513311.tif 000071
【化５０】
2006513311.tif 000072
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化５１】
2006513311.tif 000073
のスクシンイミド基から選ばれ；
Ｒ12は、水素、−ＯＲ6、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化５２】
2006513311.tif 000074
から選ばれ、基Ａの構造中＊は結合位置を示す）から選ばれる］
を有する化合物から選ばれ；且つ酸性燐含有化合物中の燐原子の数対塩基性有機化合物中の塩基性窒素原子の数の比が約０．０５〜約２である請求項３９に記載のポリマーコンセントレート。
【請求項４１】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基
と約２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき約５〜約１０重量％
を含み、前記酸性燐化合物が、亜燐酸、燐酸及びポリ燐酸から選ばれ；窒素を含む前記塩基性有機化合物が、式：
【化５３】
2006513311.tif 000075
【化５４】
2006513311.tif 000076
【化５５】
2006513311.tif 000077
【化５６】
2006513311.tif 000078
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化５７】
2006513311.tif 000079
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化５８】
2006513311.tif 000080
から選ばれ、基Ａの構造中＊は結合位置を示す）から選ばれ；Ｒ15及びＲ16の少なくとも一方がＡ基である］
を有する化合物から選ばれ；且つ酸性燐含有化合物中の燐原子の数対塩基性有機化合物中の塩基性窒素原子の数の比が約０．０５〜約２である請求項３９に記載のポリマーコンセントレート。
【請求項４２】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基
と約２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき約５〜約１０重量％
を含み、前記酸性燐化合物が、亜燐酸であり；窒素を含む前記塩基性有機化合物が、式：
【化５９】
2006513311.tif 000081
【化６０】
2006513311.tif 000082
【化６１】
2006513311.tif 000083
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約６以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化６２】
2006513311.tif 000084
から選ばれ、基Ａの構造中＊は結合位置を示す）から選ばれ；Ｒ15及びＲ16の少なくとも一方がＡ基である］
を有する化合物から選ばれ；且つ酸性燐含有化合物中の燐原子の数対塩基性有機化合物中の塩基性窒素原子の数の比が約０．０５〜約２である請求項３９に記載のポリマーコンセントレート。
【請求項４３】
（Ａ）（１）少なくとも４０モル％のテレフタル酸残基を含む二酸残基；並びに
（２）５２〜７５モル％の１，４−シクロヘキサンジメタノール残基及び２５〜４８モル％のエチレングリコール残基を含むジオール残基
を含む少なくとも１種のポリエステル（二酸残基の総モル％は１００モル％であり、ジオール残基の総モル％も１００モル％である）と
（Ｂ）亜燐酸、燐酸及びポリ燐酸から選ばれた１種又はそれ以上の酸性燐含有化合物と式：
【化６３】
2006513311.tif 000085
【化６４】
2006513311.tif 000086
【化６５】
2006513311.tif 000087
【化６６】
2006513311.tif 000088
【化６７】
2006513311.tif 000089
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化６８】
2006513311.tif 000090
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約２０以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化６９】
2006513311.tif 000091
から選ばれ、基Ａの構造中＊は結合位置を示す）から選ばれ；Ｒ15及びＲ16の少なくとも一方がＡ基である］
を有する１種又はそれ以上の窒素含有塩基性有機化合物との反応によって製造された少なくとも１種の塩（酸性燐含有化合物中の燐原子の数対塩基性有機化合物中の塩基性窒素原子の数の比は約０．０５〜約２である）
を含んでなるポリマー組成物。
【請求項４４】
ポリカーボネートを更に、含む請求項４３に記載のポリマー組成物。
【請求項４５】
ポリエステル成分（Ａ）対ポリカーボネート成分の重量比が約７５：２５〜約２５：７５である請求項４４に記載のポリマー組成物。
【請求項４６】
（Ａ）（１）８０〜１００モル％のテレフタル酸残基を含む二酸残基；並びに
（２）５２〜６５モル％の１，４−シクロヘキサンジメタノール残基及び３５〜４８モル％のエチレングリコール残基を含むジオール残基
を含むポリエステル（二酸残基の合計は１００モル％であり、ジオール残基の合計も１００モル％である）と
（Ｂ）１種又はそれ以上の酸性燐含有化合物を亜燐酸と１種又はそれ以上の窒素含有塩基性有機化合物との反応によって製造された少なくとも１種の塩、ポリエステルの総重量に基づき約５〜約１０重量％
を含み、請求項４４に記載のポリマーコンセントレートであって、前記酸性燐化合物が亜燐酸であり；窒素を含む前記塩基性有機化合物が、式：
【化７０】
2006513311.tif 000092
【化７１】
2006513311.tif 000093
【化７２】
2006513311.tif 000094
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、約６以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化７３】
2006513311.tif 000095
から選ばれ、基Ａの構造中＊は結合位置を示す）から選ばれ；Ｒ15及びＲ16の少なくとも一方がＡ基である］
を有する化合物から選ばれ；且つ酸性燐含有化合物中の燐原子の数対塩基性有機化合物中の塩基性窒素原子の数の比が約０．０５〜約２である請求項４４に記載のポリマーコンセントレート。
【発明の詳細な説明】
【技術分野】
【０００１】
本発明は、（Ａ）金属触媒の存在下における少なくとも１種のジオールと少なくとも１種のジカルボン酸及び／又はそのジアルキルエステルとの反応によって製造された少なくも１種のポリエステル；並びに（Ｂ）少なくとも１種の適当な燐含有酸及び少なくも１種の適当な塩基性有機化合物、例えばヒンダードアミン光安定剤から成る塩を含むポリマー組成物に関する。本発明の第二の実施態様は、（Ａ）金属触媒の存在下における少なくとも１種のジオールと少なくとも１種のジカルボン酸及び／又はそのジアルキルエステルとの反応によって製造された少なくも１種のポリエステル；（Ｂ）少なくとも１種の適当な燐含有酸及び少なくも１種の適当な塩基性有機化合物から成る塩；並びに（Ｃ）ポリカーボネートのブレンドに関する。
【背景技術】
【０００２】
ポリエステル及びポリエステル−ポリカーボネート組成物中の金属触媒残基（又は残渣）（ｒｅｓｉｄｕｅ）の失活方法は公知であるが、このような残基の、改善された失活方法を見出すことが望まれる。また、より大きい加水分解安定性を有する組成物を提供し、加工装置に対してそれほど有害ではなく、より優れた色を提供し且つ色のバッチ間変動をあまり生じない触媒残基の失活方法を見出すことが望まれる。
【０００３】
ある種の燐含有化合物は、金属触媒残基を失活させるのに有用であることが知られている。例えば特許文献１、２、３、４、５、６、７及び８を参照する。このような燐含有化合物の例としては、燐酸、ある種の有機燐化合物、例えばジステアリルペンタエリスリトールジホスファイト、燐酸一水素、二水素及び三水素化合物又は燐酸ジエステル及びトリエステル化合物、ホスファイト化合物、ある種の無機燐化合物、例えば燐酸二水素ナトリウム、燐酸亜鉛若しくはカルシウム、ポリ（エチレン）水素ホスフェート、元素硫黄と一緒に使用されるホスファイト及びホスフェート、燐酸シリル、金属硫化物若しくは金属硫酸塩と一緒に使用される燐化合物が挙げられる。特許文献９は、ヒドロキシ−若しくはアミノ−置換カルボン酸、例えばサリチル酸メチル、マレイン酸、グリシン又は酒石酸ジブチルの使用による金属触媒残基の失活を開示している。特許文献１０は、金属触媒残基の不活性化にデヒドロ酢酸及びｏ−ヒドロキシベンゾフェノンのようなヒドロキシ−芳香族化合物を使用することを開示している。また、ある種のポリオール、例えばマンニトールを使用して、ポリエステル及びポリカーボネートブレンドの色を改善できることが知られている（特許文献１１に記載）。
【０００４】
特許文献１２は、２，２，６，６−テトラアルキルピペリジンヒンダードアミン光安定剤（ＨＡＬＳ）及び／又はそれらの酸付加塩とトリアジン紫外線吸収剤の併用による、熱硬化性アクリル及びアルキド塗料の安定化を開示している。特許文献１３は、ある種のポリマー組成物の安定化のために、非重合２，２，６，６−テトラアルキルピペリジンＨＡＬＳ塩及び／又はその酸付加塩とトリアジン紫外線吸収剤とを組合せることの有用性を開示している。特許文献１４は、少なくとも１種のオルトヒドロキシルトリス−アリールトリアジン光吸収剤約５０〜約５，０００ｐｐｍ及び少なくとも約５００の分子量を有する、少なくも１種のオリゴマー、ポリマー又は高分子量ＨＡＬＳ約５００ｐｐｍ〜約１．２５％（ＨＡＬＳ対トリアジン光吸収剤の重量比は約３：１〜約２０：１である）を含んでなるポリマー安定化系の使用を開示している。
【０００５】
【特許文献１】米国特許第３，２１８，３７２号（Ｏｋａｍｕｒａら）
【特許文献２】米国特許第４，５３２，２９０号（Ｊａｑｕｉｓｓら）
【特許文献３】米国特許第４，０８８，７０９号（Ｓｅｙｍｏｕｒら）
【特許文献４】米国特許第４，４０１，８０４号（Ｗｏｏｔｅｎら）
【特許文献５】米国特許第５，９２２，８１６号（Ｈａｍｉｌｔｏｎ）
【特許文献６】ヨーロッパ特許第０５４３１２５号（Ｖａｎ  Ｈｅｌｍｏｎｄ）
【特許文献７】ヨーロッパ特許第０２９４８６２号（Ｖｅｒｈｏｅｖｅｎ）
【特許文献８】ヨーロッパ特許第０２９５７３０号（Ｖｅｒｈｏｅｖｅｎ）
【特許文献９】米国特許第４，４５２，９３３号（Ｒｕｓｓｅｌｌ）
【特許文献１０】米国特許第４，４５２，９３２号（Ｂｒｕｎｅｌｌｅ）
【特許文献１１】ヨーロッパ特許第０２７２４１７号（Ｎｅｌｓｏｎ）
【特許文献１２】米国特許第４，６１９，９５６号
【特許文献１３】米国特許第５，７１４，５３０号
【特許文献１４】米国特許第６，０５１，１６４号
【発明の開示】
【発明が解決しようとする課題】
【０００６】
これらの燐含有化合物のいくつか、例えば燐酸、亜燐酸及びポリ燐酸は、加工（又は処理）装置と反応して、暗色ポリマーを生成するおそれがあり、また、黒色斑点又は粒子の形成を招くおそれがある。暗色は加工装置の腐蝕によると考えられる。ポリマー組成物への強酸の添加もまた、酸触媒加水分解の結果として加水分解安定性を低下させる。さらに、ホスファイト酸化防止剤は酸性種に加水分解され、その結果、加工装置を腐蝕するか又はポリマー組成物の加水分解安定性を低下させるおそれがある。金属触媒残基及び他の金属不純物の失活に使用でき、それによってポリエステル−ポリカーボネートブレンド組成物の色を改善し、加工装置をそれほど腐蝕せず、且つエステル交換を抑制する添加剤又は添加剤混合物を提供することが望まれる。
【課題を解決するための手段】
【０００７】
本発明者らは、ある種の塩がポリエステル及びポリエステルとポリカーボネートのブレンド中に存在すると、改善された加水分解安定性を示し、加工装置に対してそれほど有害でなく、優れた色を提供し且つ色のバッチ間変動をあまり生じないポリエステル組成物が得られることを見出した。本発明において有用な塩は、亜燐酸のような適当な無機酸とヒンダードアミン光安定剤（ＨＡＬＳ）のような適当な塩基性有機化合物との反応生成物である。本発明は、ポリエステル及び／又はポリエステル−ポリカーボネートブレンドにおいて色を改善し且つエステル交換の悪影響を回避する、改善された方法を提供する。
【０００８】
従って、本発明は、
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩
を含んでなるポリマー組成物を提供する。
【０００９】
本発明の第二の実施態様は、
（Ａ）金属触媒の存在下における少なくとも１種のジオールと少なくとも１種のジカルボン酸又はそのジアルキルエステルとの反応によって製造された少なくとも１種のポリエステル；
（Ｂ）１種又はそれ以上の酸性燐含有化合物と１種又はそれ以上の窒素含有塩基性有機化合物との反応によって製造された少なくとも１種の塩；及び
（Ｃ）少なくとも１種のポリカーボネート
を含んでなるポリマー組成物を提供する。
【００１０】
本発明の別の実施態様は、
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩、ポリエステルの総重量に基づき約１０重量％以下、好ましくは約５〜１０重量％
を含んでなるポリマーコンセントレートである。
【発明を実施するための最良の形態】
【００１１】
本発明は、
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された塩
を含んでなるポリマー組成物を提供する。このポリマー組成物において、燐含有化合物は、式：
【００１２】
【化１】
2006513311.tif 000002
【００１３】
【化２】
2006513311.tif 000003
【００１４】
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］
を有する化合物から選ばれ、且つ塩基性有機化合物は、式：
【００１５】
【化３】
2006513311.tif 000004
【００１６】
【化４】
2006513311.tif 000005
【００１７】
【化５】
2006513311.tif 000006
【００１８】
【化６】
2006513311.tif 000007
【００１９】
【化７】
2006513311.tif 000008
【００２０】
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環、例えば、モルホリノ、ピペリジノなどを形成でき；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【００２１】
【化８】
2006513311.tif 000009
【００２２】
のスクシンイミド基から選ばれ；
Ｒ12は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、約２０以下の、好ましくは約６以下の正の整数であり；
ｍ１は０〜約１０から選ばれ；
ｎ１は、２〜約１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【００２３】
【化９】
2006513311.tif 000010
【００２４】
から選ばれ、基Ａの構造中＊は結合位置を示す）から選ばれ；好ましくはＲ15及びＲ16の少なくとも一方がＡ基である］
を有する化合物から選ばれ、前記酸性燐含有化合物中の燐原子の数対前記塩基性有機化合物中の塩基性窒素原子の数の比は約０．０５〜約２、好ましくは約０．２５〜約１．１である。
【００２５】
用語「Ｃ1〜Ｃ22−アルキル」は、直鎖又は分岐鎖であることができる、炭素数１〜２２の飽和炭化水素基を意味する。このようなＣ1〜Ｃ22−アルキル基は、メチル、エチル、プロピル、ブチル、ペンチル、ヘキシル、ヘプチル、オクチル、イソプロピル、イソブチル、ｔｅｒｔ−ブチル、ネオペンチル、２−エチルヘプチル、２−エチルヘキシルなどであることができる。用語「置換Ｃ1〜Ｃ22−アルキル」は、ヒドロキシ、ハロゲン、シアノ、アリール、ヘテロアリール、Ｃ3〜Ｃ8−シクロアルキル、置換Ｃ3〜Ｃ8−シクロアルキル、Ｃ1〜Ｃ6−アルコキシ、Ｃ2〜Ｃ6アルカノイルオキシなどから選ばれた１個又はそれ以上の置換基で置換されることができる、前記Ｃ1〜Ｃ22−アルキル基を意味する。
【００２６】
用語「Ｃ3〜Ｃ8−シクロアルキル」は、炭素数３〜８の脂環式炭化水素基を示すのに用いる。用語「置換Ｃ3〜Ｃ8−シクロアルキル」は、Ｃ1〜Ｃ6−アルキル、Ｃ1〜Ｃ6−アルコキシ、ヒドロキシ、ハロゲンなどから選ばれた少なくとも１個の基を含む、前に詳述したＣ3〜Ｃ8−シクロアルキルを記載するのに用いる。
【００２７】
用語「アリール」は、共役芳香環構造中に６、１０又は１４個の炭素を含む芳香族基、並びにＣ1〜Ｃ6−アルキル；Ｃ1〜Ｃ6−アルコキシ；フェニル、及びＣ1〜Ｃ6−アルキル、Ｃ1〜Ｃ6−アルコキシ、ハロゲンなどで置換されたフェニル；Ｃ3〜Ｃ8−シクロアルキル；ハロゲン；ヒドロキシ；シアノ；トリフルオロメチルなどから選ばれた１個又はそれ以上の基で置換されたこれらの芳香族基を示すのに用いる。典型的なアリール基としては、フェニル、ナフチル、フェニルナフチル、アントリル（アントラセニル）などが挙げられる。用語「ヘテロアリール」は、２〜約１０個の炭素原子と一緒に、硫黄、酸素、窒素又はこれらの組合せから選ばれた少なくとも１個のヘテロ原子を含む共役環状基、並びにアリール基上の可能な置換基として前述した基で置換されたこれらのヘテロアリール基を記載するのに用いる。典型的なヘテロアリール基としては、２−及び３−フリル、２−及び３−チエニル、２−及び３−ピロリル、２−、３−及び４−ピリジル、ベンゾチオフェン−２−イル、ベンゾチアゾル−２−イル、ベンゾオキサゾル−２−イル、ベンゾイミダゾル−２−イル、１，３，４−オキサジアゾル−２−イル、１，３，４−チアジアゾル−２−イル、１，２，４−チアジアゾル−５−イル、イソチアゾル−５−イル、イミダゾル−２−イル、キノリルなどが挙げられる
用語「Ｃ1〜Ｃ6−アルコキシ」及び「Ｃ2〜Ｃ6−アルカノイルオキシ」は、それぞれ、基−Ｏ−Ｃ1〜Ｃ6−アルキル及び−ＯＣＯＣ1〜Ｃ6−アルキルを表すのに用い、「Ｃ1〜Ｃ6−アルキル」は、直鎖又は分岐鎖であることができ且つハロゲン、メトキシ、エトキシ、フェニル、ヒドロキシ、アセチルオキシ及びプロピオニルオキシから選ばれた１個又はそれ以上の基でさらに置換されることができる、炭素数１〜６の飽和炭化水素を意味する。用語「ハロゲン」は、フッ素、塩素、臭素及びヨウ素を表すのに用いるが、塩素及び臭素が好ましい。
【００２８】
用語「Ｃ2〜Ｃ22−アルキレン」は、直鎖又は分岐鎖であることができ且つヒドロキシ、ハロゲン、Ｃ1〜Ｃ6−アルコキシ、Ｃ2〜Ｃ6−アルカノイルオキシ及びアリールから選ばれた１個又はそれ以上の置換基で置換されることができる、炭素数２〜２２の二価炭化水素基を示すのに用いる。用語「Ｃ3〜Ｃ8−シクロアルキレン」は、炭素数３〜８の二価脂環式基を示すのに用い、これらは場合によっては、１個又はそれ以上のＣ1〜Ｃ6−アルキル基で置換される。用語「アリーレン」は、１，２−、１，３−及び１，４−フェニレン基並びに場合によってはＣ1〜Ｃ6−アルキル、Ｃ1〜Ｃ6−アルコキシ及びハロゲンで置換されたこれらの基を示すのに用いる。
【００２９】
本発明によって提供される新規組成物の成分（Ｂ）の塩は、酸性燐含有化合物と塩基性窒素含有有機化合物とを適当な方法で一緒にすることによって製造できる。適当な方法は、酸性燐含有酸を塩基性有機化合物と接触させることを含む任意の方法である。例えば、酸性燐含有化合物及び塩基性窒素含有有機化合物を適当な溶媒に溶解させ、溶媒を混合し、次いで反応混合物を沈殿させることもできるし、燐含有酸及び塩基性有機化合物を溶媒を用いずに混合することなどもできる。
【００３０】
酸性燐含有化合物中の燐原子の数対塩基性有機化合物中の塩基性窒素原子の数の比は、約０．０５〜約２、好ましくは約０．２５〜約１．１の範囲であることができる。大過剰の未反応燐含有酸性化合物を含む組成物は、コンセントレート製造の間に加工装置の腐蝕を引き起こしたり、ポリマーの加水分解安定性に対して悪影響を及ぼすおそれがある。
【００３１】
本発明の新規組成物の成分（Ｂ）を構成する１種又はそれ以上の塩は典型的に、組成物の総重量、即ち、成分（Ａ）のポリエステル、塩及び存在する任意の追加成分、例えばポリカーボネート、安定剤並びに顔料及び着色剤の総重量に基づき約０．０１〜約０．２５重量％の範囲の濃度で存在する。この範囲内の塩（Ｂ）の濃度は典型的に、ポリエステル及びポリエステル−ポリカーボネート組成物の色を改善するのに有効である。さらに、ＵＶ吸収剤及び／又はフェノール系酸化防止剤を含むポリエステル並びにＵＶ吸収剤及び／又はフェノール系酸化防止剤を含むポリエステル−ポリカーボネート組成物の色も改善される。１種又はそれ以上の塩の濃度は好ましくは約０．０５〜０．１５重量％（同じベース）である。成分（Ａ）のポリエステルは典型的に、触媒金属残基を、約２００重量百万分率（ｐｐｍｗ）未満、例えば約１０〜２００ｐｐｍｗの濃度で含む。約２０〜１００ｐｐｍｗの金属触媒残基濃度がより典型的である。金属加工装置の腐蝕は、ポリエステル成分（Ａ）中の更なる金属汚染物質源である。例えば３０４及び３１６ステンレス鋼はマンガン、クロム及びニッケルを含む。
【００３２】
酸性燐含有化合物は好ましくは亜燐酸、燐酸及びポリ燐酸、最も好ましくは亜燐酸である。
【００３３】
適当な塩基性有機化合物の例としては、アルキルアミン、例えばトリエチルアミン及び２，２，６，６−テトラメチルピペリジン、ピリジン及び置換ピリジン類、ピペリジン及び置換ピペリジン類、モルホリン及び置換モルホリン類などが挙げられる。好ましい塩基性有機化合物は、以下のようなヒンダードアミン光安定剤（ＨＡＬＳ）である：Ｃｙａｓｏｒｂ  ＵＶ−３３４６（Ｃｙｔｅｃ  Ｉｎｄｕｓｔｒｉｅｓ，ＣＡＳ＃９０７５１−０７−８）、Ｃｙａｓｏｒｂ  ＵＶ−３５２９（Ｃｙｔｅｃ  Ｉｎｄｕｓｔｒｉｅｓ，ＣＡＳ＃１９３０９８−４０−７）、Ｃｙａｓｏｒｂ  ＵＶ−３６４１（Ｃｙｔｅｃ  Ｉｎｄｕｓｔｒｉｓｅ，ＣＡＳ＃１０６９１７−３０−０）、Ｃｙａｓｏｒｂ  ＵＶ−３５８１（Ｃｙｔｅｃ  Ｉｎｄｕｓｔｒｉｅｓ，ＣＡＳ＃７９７２０−１９−７）、Ｃｙａｓｏｒｂ  ＵＶ−３８５３（Ｃｙｔｅｃ  Ｉｎｄｕｓｔｒｉｅｓ，ＣＡＳ＃１６７０７８−０６−０）、Ｃｙａｓｏｒｂ  ＵＶ−３８５３Ｓ（Ｃｙｔｅｃ  Ｉｎｄｕｓｔｒｉｅｓ，ＣＡＳ＃２４８６０−２２−８）、Ｔｉｎｕｖｉｎ  ６２２（Ｃｉｂａ  Ｓｐｅｃｉａｌｔｙ  Ｃｈｅｍｉｃａｌｓ，ＣＡＳ＃６５４４７−７７−０）、Ｔｉｎｕｖｉｎ  ７７０（Ｃｉｂａ  Ｓｐｅｃｉａｌｔｙ  Ｃｈｅｍｉｃａｌｓ，ＣＡＳ＃５２８２９−０７−９）、Ｔｉｎｕｖｉｎ  １４４（Ｃｉｂａ  Ｓｐｅｃｉａｌｔｙ  Ｃｈｅｍｉｃａｌｓ，ＣＡＳ＃６３８４３−８９−０）、Ｔｉｎｕｖｉｎ  １２３（Ｃｉｂａ  Ｓｐｅｃｉａｌｔｙ  Ｃｈｅｍｉｃａｌｓ，ＣＡＳ＃１２９７５７−６７−１）、Ｃｈｉｍａｓｓｏｒｂ  ９４４（Ｃｉｂａ  Ｓｐｅｃｉａｌｔｙ  Ｃｈｅｍｉｃａｌｓ，ＣＡＳ＃７１８７８−１９−８）、Ｃｈｉｍａｓｓｏｒｂ  １１９（Ｃｉｂａ  Ｓｐｅｃｉａｌｔｙ  Ｃｈｅｍｉｃａｌｓ，ＣＡＳ＃１０６９９０−４３−６）、Ｃｈｉｍａｓｓｏｒｂ  ２０２０（Ｃｉｂａ  Ｓｐｅｃｉａｌｔｙ  Ｃｈｅｍｉｃａｌｓ，ＣＡＳ＃１９２２６８−６４−７）、Ｌｏｗｉｌｉｔｅ  ７６（Ｇｒｅａｔ  Ｌａｋｅｓ  Ｃｈｅｍｉｃａｌ  Ｃｏｒｐ．，ＣＡＳ＃４１５５６−２６−７）、Ｌｏｗｉｌｉｔｅ  ６２（Ｇｒｅａｔ  Ｌａｋｅｓ  Ｃｈｅｍｉｃａｌ  Ｃｏｒｐ．，ＣＡＳ＃６５４４７−７７−０）、Ｌｏｗｉｌｉｔｅ  ９４（Ｇｒｅａｔ  Ｌａｋｅｓ  Ｃｈｅｍｉｃａｌ  Ｃｏｒｐ．，ＣＡＳ＃７１８７８−１９−８）、Ｕｖａｓｉｌ  ２９９ＬＭ（Ｇｒｅａｔ  Ｌａｋｅｓ  Ｃｈｅｍｉｃａｌ  Ｃｏｒｐ．，ＣＡＳ＃１８２６３５−９９−０）及びＵｖａｓｉｌ  ２９９ＨＭ（Ｇｒｅａｔ  Ｌａｋｅｓ  Ｃｈｅｍｉｃａｌ  Ｃｏｒｐ．，ＣＡＳ＃１８２６３５−９９−０）、Ｄａｓｔｉｂ  １０８２（Ｖｏｃｈｔ  ａ．ｓ．，ＣＡＳ＃１３１２９０−２８−３）、Ｕｖｉｎｕｌ  ４０４９Ｈ（ＢＡＳＦ  Ｃｏｒｐ．，ＣＡＳ＃１０９４２３−００−９）、Ｕｖｉｎｕｌ  ４０５０Ｈ（ＢＡＳＦ  Ｃｏｒｐ．，ＣＡＳ＃１２４７１２−５３−８）、Ｕｖｉｎｕｌ  ５０５０Ｈ（ＢＡＳＦ  Ｃｏｒｐ．，ＣＡＳ＃１９９２３７−３９−３）、Ｍａｒｋ  ＬＡ  ５７（旭電化工業株式会社，ＣＡＳ＃６４０２２−６１−３）、Ｍａｒｋ  ＬＡ  ５２（旭電化工業株式会社，ＣＡＳ＃９１７８８−８３−９）、Ｍａｒｋ  ＬＡ  ６２（旭電化工業株式会社，ＣＡＳ＃１０７１１９−９���−５）、Ｍａｒｋ  ＬＡ  ６７（旭電化工業株式会社，ＣＡＳ＃１００６３１−４３−４）、Ｍａｒｋ  ＬＡ  ６３（旭電化工業株式会社，ＣＡＳ＃１１５０５５−３０−６）、Ｍａｒｋ  ＬＡ  ６８（旭電化工業株式会社，ＣＡＳ＃１００６３１−４４−５、Ｈｏｓｔａｖｉｎ  Ｎ  ２０（Ｃｌａｒｉａｎｔ  Ｃｏｒｐ．，ＣＡＳ＃９５０７８−４２−５）、Ｈｏｓｔａｖｉｎ  Ｎ  ２４（Ｃｌａｒｉａｎｔ  Ｃｏｒｐ．，ＣＡＳ＃８５０９９−５１−１，ＣＡＳ＃８５０９９−５０−９）、Ｈｏｓｔａｖｉｎ  Ｎ  ３０（Ｃｌａｒｉａｎｔ  Ｃｏｒｐ．，ＣＡＳ＃７８２７６−６６−１）、Ｄｉａｃｅｔａｍ−５（ＧＴＰＺＡＢ  Ｇｉｇｉｅｎａ  Ｔｒｕｄａ，ＵＳＳＲ，ＣＡＳ＃７６５０５−５８−３）、Ｕｖａｓｏｒｂ−ＨＡ  ８８（３Ｖ  Ｓｉｇｍａ，ＣＡＳ＃１３６５０４−９６−６）、Ｇｏｏｄｒｉｔｅ  ＵＶ−３０３４（ＢＦ  Ｇｏｏｄｒｉｃｈ  Ｃｈｅｍｉｃａｌ  Ｃｏ．，ＣＡＳ＃７１０２９−１６−８）、Ｇｏｏｄｒｉｔｅ  ＵＶ−３１５０（ＢＦ  Ｇｏｏｄｒｉｃｈ  Ｃｈｅｍｉｃａｌ  Ｃｏ．，ＣＡＳ＃９６２０４−３６−３）、Ｇｏｏｄｒｉｔｅ  ＵＶ−３１５９（ＢＦ  Ｇｏｏｄｒｉｃｈ  Ｃｈｅｍｉｃａｌ  Ｃｏ．，ＣＡＳ＃１３０２７７−４５−１）、Ｓａｎｄｕｖｏｒ  ３０５０（Ｃｌａｒｉａｎｔ  Ｃｏｒｐ．，ＣＡＳ＃８５０９９−５１−０）、Ｓａｎｄｕｖｏｒ  ＰＲ−３１（Ｃｌａｒｉａｎｔ  Ｃｏｒｐ．，ＣＡＳ＃１４７７８３−６９−５）、ＵＶ  Ｃｈｅｃｋ  ＡＭ８０６（Ｆｅｒｒｏ  Ｃｏｒｐ．，ＣＡＳ＃１５４６３６−１２−１）、Ｓｕｍｉｓｏｒｂ  ＴＭ−０６１（住友化学株式会社，ＣＡＳ＃８４２１４−９４−８）、Ｓｕｍｉｓｏｒｂ  ＬＳ−０６０（住友化学株式会社，ＣＡＳ＃９９４７３−０８−２）、Ｕｖａｓｉｌ  ２９９  ＬＭ（Ｇｒｅａｔ  Ｌａｋｅｓ  Ｃｈｅｍｉｃａｌ  Ｃｏｒｐ．，ＣＡＳ＃１６４６４８−９３−５）、Ｕｖａｓｉｌ  ２９９  ＨＭ（Ｇｒｅａｔ  Ｌａｋｅｓ  Ｃｈｅｍｉｃａｌ  Ｃｏｒｐ．，ＣＡＳ＃１６４６４８−９３−５）、Ｎｙｌｏｓｔａｂ  Ｓ−ＥＥＤ（Ｃｌａｒｉａｎｔ  Ｃｏｒｐ．，ＣＡＳ＃４２７７４−１５−２）。更なる好ましいヒンダードアミン光安定剤は、Ｐｌａｓｔｉｃ  Ａｄｄｉｔｉｖｅｓ  Ｈａｎｄｂｏｏｌ  ５th  Ｅｄｉｔｉｏｎ（Ｈａｎｓｅｒ  Ｇａｒｄｎｅｒ  Ｐｕｂｌｉｃａｔｉｏｎｓ，Ｉｎｃ．，Ｃｉｎｃｉｎｎａｔｉ，ＯＨ，ＵＳＡ，２００１）に記載されている。
【００３４】
前記式（２）、（３）、（７）、（８）、（９）、（１２）、（１３）、（１４）、（１５）、（１６）、（１７）、（１８）、（１９）及び（２０）を有するヒンダードアミン光安定剤が、好ましい塩基性化合物に相当する。Ｃｈｉｍａｓｓｏｒｂ  ９４４（Ｃｉｂａ  Ｓｐｅｃｉａｌｔｙ  Ｃｈｅｍｉｃａｌｓ，ＣＡＳ＃７１８７８−１９−８）、Ｃｙａｓｏｒｂ  ＵＶ−３５２９（Ｃｙｔｅｃ  Ｉｎｄｕｓｔｒｉｅｓ，ＣＡＳ＃１９３０９８−４０−７）、Ｃｈｉｍａｓｓｏｒｂ  １１９（Ｃｉｂａ  Ｓｐｅｃｉａｌｔｙ  Ｃｈｅｍｉｃａｌｓ，ＣＡＳ＃１０６９９０−４３−６）及びＴｉｎｕｖｉｎ  ７７０（Ｃｉｂａ  Ｓｐｅｃｉａｌｔｙ  Ｃｈｅｍｉｃａｌｓ，ＣＡＳ＃５２８２９−０７−９）、及びそれらの任意の等価物は、好ましい塩基性化合物の具体例である。より好ましい群の塩基性窒素化合物は、Ｒ10が水素又はＣ1〜Ｃ22アルキルである前記式（２）、（３）、（７）、（８）、（９）、（１２）、（１３）、（１４）、（１５）、（１６）、（１７）、（１８）及び（１９）、並びにＲ15及びＲ16の少なくとも一方が基Ａ（Ｒ10は水素又はＣ1〜Ｃ22アルキルである）を表す前記式（１５）を有するヒンダードアミン光安定剤である。最も好ましいのは、分子量が約１０００より大きい高分子量ＨＡＬＳ、例えば、Ｃｙａｓｏｒｂ  ＵＶ−３５２９（Ｃｙｔｅｃ  Ｉｎｄｕｓｔｒｉｅｓ，ＣＡＳ＃１９３０９８−４０−７）である。最も好ましいＨＡＬＳは、前記式（１２）［式中、Ｒ6＝Ｒ7＝Ｒ8＝Ｒ9＝Ｒ10＝メチル、（Ｒ3）（Ｒ4）Ｎ−は共同でモルホリノを表し、Ｌ1はＣ1〜Ｃ6アルキレンであり、Ｚは１〜６である］に相当する。さらに、Ｒ10が水素又はＣ1〜Ｃ22アルキルである前記式（１２）、（１３）、（１４）、（１５）、（１６）、（１７）、（１８）及び（１９）、並びにＲ15及びＲ16の少なくとも一方が基Ａ（Ｒ10は水素又はＣ1〜Ｃ22アルキルである）を表す前記式（１５）を有するヒンダードアミン光安定剤が、ポリエステル、ポリカーボネート及びポリエステル−ポリカーボネート組成物の加水分解安定性の改善に特に好ましい。
【００３５】
成分（Ａ）のポリエステルとしては、１種又はそれ以上のジオール若しくは１種又はそれ以上のジカルボン酸又はそれらのエステル形成性相当物、例えば、ジカルボン酸エステルから従来の重合法によって製造された線状、熱可塑性、結晶性又は非晶質ポリエステルが挙げられる。ポリエステルは通常、成形用又は繊維用グレードであり、重量比６０／４０のフェノール／テトラクロロエタン中で２５℃において測定されたインヘレント粘度（Ｉ．Ｖ．）が約０．４〜約１．２ｄＬ／ｇである。成分（Ａ）の典型的ポリエステルは、
（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基
を含み、二酸残基の合計は１００モル％であり、ジオール残基の合計も１００モル％である。成分（Ａ）のポリエステルは典型的に、約２００ｐｐｍｗ以下の金属不純物、例えば１０〜２００ｐｐｍｗのＴｉ、Ｃｏ及び／又はＭｎ残基（又は残渣）を含む。
【００３６】
成分（Ａ）のポリエステルのジオール残基は、１種又はそれ以上の以下のジオールから得ることができる：２，６−デカヒドロナフタレンジメタノール、エチレングリコール、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−、１，３−及び１，４−シクロヘキサンジメタノール、２，２，４，４−テトラメチル−１，３−シクロブタンジオール、ビス［４−（２−ヒドロキシエトキシ）フェニル］スルホン、１，４：３，６−ジアンヒドロ−ソルビトール、４．４’−イソプロピリデンジシクロヘキサノール、Ｚ−８−ビス（ヒドロキシメチル）−トリシクロ−［５．２．１．０］−デカン［Ｚは、３、４又は５を表す］；及び鎖中に１個又はそれ以上の酸素原子を含むジオール、例えば、ジエチレングリコール、トリエチレングリコール、ジプロピレングリコール、トリプロピレングリコールなど。一般に、これらのジオールは炭素数が２〜１８，好ましくは２〜８である。脂環式ジオールはそれらのシス若しくはトランス配置で又はシス及びトランス配置の混合物として使用できる。
【００３７】
成分（Ａ）のポリエステルの二酸残基は、種々の脂肪族、脂環式及び芳香族ジカルボン酸から得ることができる。二酸残基を得ることができるジカルボン酸の例としては、２，６−デカヒドロナフタレンジカルボン酸、テレフタル酸、イソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸などが挙げられる。二酸残基は、ジカルボン酸又はそのエステル形成性誘導体、例えば、ジカルボン酸のエステル、例えば、ジカルボン酸ジメチルエステル、酸ハロゲン化物、及び場合によっては無水物から得ることができる。
【００３８】
１種又はそれ以上の分岐剤も、本発明において形成されるポリエステルの製造に有用であることができる。必要ではないが、任意の分岐剤が５モル％未満の量で（ジカルボン酸成分の総モル％は１００モル％であり、ジオール成分の総モル％も１００モル％である）ポリエステル成分（Ａ）中に存在するのが好ましい。分岐剤は、ポリエステルの酸単位部分に、又はグリコール単位部分に分岐をもたらすことができ、あるいはそれはハイブリッドであることもできる。しかし、このような分岐剤の例は、多官能価酸、多官能価グリコール及び酸／グリコールハイブリッドである。例としては、トリ−又はテトラ−カルボン酸、例えば、トリメシン酸、ピロメリット酸及びそれらの低級アルキルエステルなど、並びにテトラオール、例えば、ペンタエリスリトールが挙げられる。また、トリオール、例えば、トリメチロールプロパン又はジヒドロキシカルボン酸及びヒドロキシジカルボン酸並びに誘導体、例えば、ジメチルヒドロキシテレフタレートなども本発明において有用である。トリメリット酸無水物が好ましい分岐剤である。分岐剤は、ポリエステル自体を分岐させるため、又は本発明のポリエステル／ポリカーボネートブレンドを分岐させるために使用できる。
【００３９】
ポリエステル成分（Ａ）は約３０〜１００モル％の１，４−シクロヘキサンジメタノール残基を含むのが好ましい（ポリエステルのジオール残基の総モル百分率は１００モル％である）。この実施態様において、また、ポリエステル成分（Ａ）は０〜約７０モル％のエチレングリコール残基を含むのが好ましい。この実施態様において存在する二酸残基は任意の二酸から得ることができるが、二酸残基は、テレフタル酸、イソフタル酸及び／又は１，４−シクロヘキサンジカルボン酸残基を含むのが好ましい。テレフタル酸残基が存在する場合には、ポリエステル成分（Ａ）は約６５〜１００モル％のテレフタル酸残基及び約０〜３５モル％のイソフタル酸残基を含む。
【００４０】
従って、１つの群の好ましいポリエステルは、重量比６０／４０のフェノール／テトラクロロエタン中で２５℃において測定されたインヘレント粘度が約０．４〜１．２ｄＬ／ｇ、好ましくは０．４〜０．８ｄＬ／ｇであり、且つ
（１）テレフタル酸残基約８０〜１００モル％及びイソフタル酸残基約０〜２０モル％を含んでなる二酸残基；並びに
（２）１，４−シクロヘキサンジメタノール残基約４０〜１００モル％、好ましくは５５〜８０モル％及びエチレングリコール残基０〜約６０モル％、好ましくは約２０〜４５モル％を含んでなるジオール残基
を含む（二酸残基の合計は１００モル％であり、ジオール残基の合計も１００モル％である）。
【００４１】
別の群の好ましいポリエステルは、重量比６０／４０のフェノール／テトラクロロエタン中で２５℃において測定されたインヘレント粘度が約０．４〜１．２ｄＬ／ｇ、好ましくは約０．４〜０．８ｄＬ／ｇであり、且つ
（１）テレフタル酸残基約６５〜８２モル％、好ましくは約７０〜８０モル％及びイソフタル酸残基約３５〜１８モル％、好ましくは３０〜２０モル％を含む二酸残基；並びに
（２）１，４−シクロヘキサンジメタノール残基約８０〜１００モル％、好ましくは９０〜１００モル％及びエチレングリコール残基約０〜約２０モル％、好ましくは０〜１０モル％を含むジオール残基
を含む（二酸残基の合計は１００モル％であり、ジオール残基の合計も１００モル％である）。
【００４２】
さらに別の群の好ましいポリエステルは、重量比６０／４０のフェノール／テトラクロロエタン中で２５℃において測定されたインヘレント粘度が約０．４〜１．２ｄＬ／ｇ、好ましくは約０．４〜０．８ｄＬ／ｇであり、且つ
（１）１，４−シクロヘキサンジカルボン酸残基少なくとも約８０〜１００モル％、好ましくは９０〜１００モル％、より好ましくは１００モル％を含んでなる二酸残基；並びに
（２）１，４−シクロヘキサンジメタノール残基約８０〜１００モル％、好ましくは９〜１００モル％、最も好ましくは１００モル％及びエチレングリコール残基約０〜約２０モル％、好ましくは０〜１０モル％、最も好ましくは０モル％を含むジオール残基
を含む（二酸残基の合計は１００モル％であり、ジオール残基の合計も１００モル％である）。
【００４３】
さらに別の実施態様において、ポリエステルは、重量比６０／４０のフェノール／テトラクロロエタン中で２５℃において測定されたインヘレント粘度が約０．４〜１．２ｄＬ／ｇ、好ましくは約０．４〜０．８ｄＬ／ｇであり、且つ
（１）テレフタル酸残基約８０〜１００モル％、より好ましくは９０〜００モル％及びイソフタル酸残基約０〜２０モル％、より好ましくは０〜１０モル％を含む二酸残基；並びに
（２）１，４−シクロヘキサンジメタノール残基約２５〜３７モル％、好ましくは２８〜３４モル％及びエチレングリコール残基約７５〜約６３モル％、好ましくは約７２〜６６モル％を含むジオール残基
を含む（二酸残基の合計は１００モル％であり、ジオール残基の合計も１００モル％である）。
【００４４】
さらにまた別の群の好ましいポリエステルは、重量比６０／４０のフェノール／テトラクロロエタン中で２５℃において測定されたインヘレント粘度が約０．４〜１．２ｄＬ／ｇ、好ましくは約０．５〜１．０ｄＬ／ｇであり、且つ
（１）テレフタル酸残基約０．０１〜１００モル％、より好ましくは少なくとも４０モル％、より好ましくは８０〜１００モル％、さらに好ましくは９０〜１００モル％を含む二酸残基；並びに
（２）１，４−シクロヘキサンジメタノール残基約５２〜７５モル％、好ましくは５２〜６５モル％及びエチレングリコール残基約２５〜４８モル％、好ましくは３５〜４８モル％を含むジオール残基
を含む（二酸残基の合計は１００モル％であり、ジオール残基の合計も１００モル％である）。この実施態様においては、分岐剤が好ましく、より好ましくは三官能価モノマーを０．０５〜１．０モル％の量で使用する。
【００４５】
線状ポリエステルは、当業界でよく知られたポリエステル形成法及び条件を用いて製造できる。例えば、１種又はそれ以上のジカルボン酸、好ましくは芳香族ジカルボン酸、又はそのエステル形成性誘導体と１種又はそれ以上のジオールとの混合物を、エステル化触媒及び／又はポリエステル化触媒の存在下で約１５０〜約３００℃の範囲の温度及び大気圧〜約０．２トルの範囲の圧力において加熱することができる。通常は、ジカルボン酸又はその誘導体を、大気圧及び所定の範囲の下端の温度においてジオールでエステル化するか又はジオールとエステル交換する。次いで、過剰のジオールを混合物から除去しながら、温度を上昇させ且つ圧力を低下させることによって、重縮合を行う。ポリエステルの縮合に好ましい温度範囲は約２６０〜約３００℃である。
【００４６】
ポリエステルの縮合に典型的な触媒又は触媒系は、当業界でよく知られている。例えば米国特許第４，０２５，４９２号；第４，１３６，０８９号；第４，１７６，２２４号；第４，２３８，５９３号；及び第４，２０８，５２７号（引用することによって本明細書中に組み入れる）に開示された触媒がこの点において適当と考えられる。さらに、Ｒ．Ｅ．Ｗｉｌｆｏｎｇ，Ｊｏｕｒｎａｌ  ｏｆ  Ｐｏｌｙｍｅｒ  Ｓｃｉｅｎｃｅ，５４  ３８５（１９６１）は、ポリエステル縮合反応に有用な典型的触媒を記載している。最も好ましい触媒は、チタン、マンガン及びコバルトの錯体である。金属触媒に加えて燐含有化合物も添加できることがわかる。触媒としてアンチモン又はその金属錯体を使用するポリマー組成物は、溶融ブレンド及び押出時に燐含有分子、例えば、亜燐酸又は亜燐酸の塩、例えば、本発明の成分（Ｂ）の塩を添加することによって不適当に暗色化される可能性がある。
【００４７】
本発明の第二の実施態様は、
（Ａ）金属触媒の存在下における少なくとも１種のジオールと少なくとも１種のジカルボン酸又はそのジアルキルエステルとの反応によって製造された少なくとも１種のポリエステル；
（Ｂ）１種又はそれ以上の酸性燐含有化合物と１種又はそれ以上の窒素含有塩基性有機化合物との反応によって製造された少なくとも１種の塩；並びに
（Ｃ）少なくとも１種のポリカーボネート
を含むポリマー組成物である。この実施態様の成分（Ａ）及び（Ｂ）は、その相対量を含めて、前記と同様である。
【００４８】
本明細書中で使用する用語「ポリカーボネート」は、式：
【００４９】
【化１０】
2006513311.tif 000011
【００５０】
［式中、Ｙは式ＨＯ−Ｙ−ＯＨのジヒドロキシ芳香族化合物又はジヒドロキシ脂肪族化合物から得られた二価芳香族又は脂肪族基である］
の反復単位又は残基を含むポリカーボネートを包含する。典型的なジヒドロキシ芳香族化合物は、ビスフェノールＡとしても知られる２，２−ビス−（４−ヒドロキシフェニル）プロパン；ビス（４−ヒドロキシフェニル）メタン；２，２−ビス（４−ヒドロキシ−３−メチルフェニル）プロパン；４，４−ビス（４−ヒドロキシフェニル）ヘプタン；２，２−（３，５，３’，５’−テトラクロロ−４，４’−ジヒドロキシフェニル）プロパン；２，２−（３，５，３’，５’−テトラブロモ−４，４’−ジヒドロキシフェノール）プロパン；３，３’−ジクロロ−３，３’−ジクロロ−４，４’−ジヒドロキシジフェニル）メタン；２，２’−ジヒドロキシフェニルスルホン、及び２，２’−ジヒドロキシルフェニルスルフィドである。最も好ましくは、ＨＯ−Ｙ−ＯＨは２，２−ビス−（４−ヒドロキシフェニル）プロピルであり、この場合、ポリカーボネートは「ビスフェノールＡポリカーボネート」である。ジヒドロキシ脂肪族化合物の例としては、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、２，６−デカヒドロナフタレンジメタノール、１，２−シクロヘキサンジオール、１，４−シクロヘキサンジオール、１，２−シクロヘキサンジメタノール、１，３−シクロヘキサンジメタノール、イソソルビド、４，４’−イソプロピリデンジシクロヘキサノール、２，２，４，４−テトラメチルシクロブタン−１，２−ジオール、Ｚ，８−ビス（ヒドロキシメチル）−トリシクロ−［５．２．１．０］−デカン［Ｚは３、４又は５を表す］：及び鎖中に１個又はそれ以上の酸素原子を含むジオール、例えばジエチレングリコール、トリエチレングリコール、ジプロピレングリコール、トリプロピレングリコールなどが挙げられる。一般に、これらのジオールは、炭素数が２〜１８、好ましくは２〜８である。脂環式ジオールは、それらのシス若しくはトランス配置で又はシス及びトランス配置の混合物として使用できる。分岐鎖ポリカーボネートもまた、本発明において有用である。
【００５１】
本発明の前記実施態様の成分（Ｃ）を構成するポリカーボネートは、公知方法に従って、ジヒドロキシ芳香族化合物をカーボネート前駆体、例えばホスゲン、ハロ蟻酸エステル又は炭酸エステル、分子量調整剤、酸受容体及び触媒と反応させることによって製造できる。ポリカーボネートの調製方法は当業界で知られており、例えば米国特許第４，４５２，９３３号に記載されており、この特許を引用することによって本明細書中に組み入れる。
【００５２】
適当なカーボネート前駆体の例としては、臭化カルボニル、塩化カルボニル及びそれらの混合物；炭酸ジフェニル；ジ（ハロフェニル）カーボネート、例えばジ（トリクロロフェニル）カーボネート、ジ（トリブロモフェニル）カーボネートなど；ジ（アルキルフェニル）カーボネート、例えばジ（トリル）カーボネート；ジ（ナフチル）カーボネート；ジ（クロロナフチル）カーボネート又はそれらの混合物；及び二価フェノール類のビス−ハロフォルメートが挙げられる。
【００５３】
適当な分子量調整剤の例としては、フェノール、シクロヘキサノール、メタノール、アルキル化フェノール類、例えばオクチルフェノール、ｐ−ｔｅｒｔ−ブチル−フェノールなどが挙げられる。好ましい分子量調整剤は、フェノール又はアルキル化フェノールである。
【００５４】
酸受容体は、有機又は無機酸受容体であることができる。適当な有機酸受容体は第三アミンであり、その例としては、ピリジン、トリエチルアミン、ジメチルアニリン、トリブチルアミンなどのような材料が挙げられる。無機酸受容体は、アルカリ金属又はアルカリ土類金属の水酸化物、炭酸塩、炭酸水素塩又は燐酸塩であることができる。
【００５５】
使用できる触媒は、典型的にモノマーとホスゲンとの重合を促進するものである。適当な触媒としては、第三アミン、例えばトリエチルアミン、トリプロピルアミン、Ｎ，Ｎ−ジメチルアニリン、第四アンモニウム化合物、例えばテトラメチルアンモニウムブロミド、セチルトリエチルアンモニウムブロミド、テトラ−ｎ−ヘプチルアンモニウムヨージド、テトラ−ｎ−プロピルアンモニウムブロミド、テトラメチルアンモニウムクロリド、テトラ−メチルアンモニウムヒドロキシド、テトラ−ｎ−ブチルアンモニウムヨージド、ベンジルトリメチルアンモニウムクロリド及び第四ホスホニウム化合物、例えばｎ−ブチルトリフェニルホスホニウムブロミド及びメチルトリフェニルホスホニウムブロミドが挙げられる。
【００５６】
成分（Ｃ）のポリカーボネートはまた、米国特許第３，１６９，１２１号；第３，２０７，８１４号；第４，１９４，０３８号；第４，１５６，０６９号；第４，４３０，４８４号、第４，４６５，８２０号、及び第４，９８１，８９８号に記載されたようなコポリエステルカーボネートであることができる。これらの特許を全て、引用することによって本明細書中に組み入れる。
【００５７】
本発明において有用なコポリエステルカーボネートは、市販されている。これらは典型的に、少なくとも１種のジヒドロキシ芳香族化合物と、ホスゲンと少なくとも１種のジカルボン酸塩化物、特に塩化イソフタロイル、塩化テレフタロイル、又は両者との混合物との反応によって得られる。
【００５８】
ポリエステル成分（Ａ）対ポリカーボネート成分（Ｃ）の比は、本発明の重要な特徴ではなく、本発明の個々の実施者によって決定することができる。典型的に、ポリエステル（Ａ）対ポリカボネート（Ｂ）の重量比は約９９：１〜約１：９９、好ましくは約７５：２５〜約２５：７５、最も好ましくは約７５：２５〜約５０：５０の範囲とする。
【００５９】
本発明は、改善された色を示すポリエステル及びポリエステルとポリカーボネートとのブレンドを提供する。特定に理論によって束縛されるものではないが、色の改善は、ポリエステル内部の金属触媒残基の失活の結果である可能性がある。金属触媒残基、例えばＴｉ、Ｍｎ及びＣｏ残基は、ポリカーボネート内、多くの紫外線吸収剤及び全てのフェノール系酸化防止剤の構造内に見られるようなフェノール部分と着色錯体を形成する可能性があると考えられる。適当な塩基性有機化合物［化合物（Ｂ）］の酸性燐含有化合物塩は、金属触媒残基を失活させ、それによって、着色金属−フェノール錯体の形成を防ぎ且つポリエステルとポリカーボネートとの間のエステル交換を阻害することができる。
【００６０】
本発明の別の実施態様は、
（Ａ）金属触媒の存在下における少なくとも１種のジオールと少なくとも１種のジカルボン酸又はそのジアルキルエステルとの反応によって製造された少なくとも１種のポリエステル；及び
（Ｂ）ポリエステルの総重量に基づき約１０重量％以下、好ましくは約５〜１０重量％の、１種又はそれ以上の酸性燐含有化合物と１種又はそれ以上の窒素含有塩基性有機化合物との反応によって製造された少なくとも１種の塩
を含むポリマーコンセントレートである。
【００６１】
本発明の組成物は、（Ｄ）フェノール系酸化防止剤、（Ｅ）水、（Ｆ）着色剤並びに顔料、例えば有機着色剤、無機着色剤及び／又は白色顔料、例えばＴｉＯ2、ＺｎＯ及びバリタ、（Ｇ）他の添加剤、例えば耐衝撃性改良剤、可塑剤、ハロゲン化難燃剤、充填剤、非ハロゲン化難燃剤、相乗剤、加工助剤、ホスファイト安定剤、ホスホナイト安定剤及び当業者に知られた他の安定剤；さらに（Ｉ）再生ポリマーからなる群から選ばれた１種又はそれ以上の化合物を含むことができる。
【００６２】
用語「フェノール系酸化防止剤」及び「ヒンダードフェノール」は、当業者に知られた一次酸化防止剤であり、Ｐｌａｓｔｉｃ  Ａｄｄｉｔｉｖｅｓ  Ｈａｎｄｂｏｏｋ  ５th  Ｅｄｉｔｉｏｎ，９８〜１０８ページ（Ｈａｎｓｅｒ  Ｇａｒｄｎｅｒ  Ｐｕｂｌｉｃａｔｉｏｎｓ，Ｉｎｃ．，Ｃｉｎｃｉｎｎａｔｉ，ＯＨ，ＵＳＡ，２００１）（引用することによってその全体を本明細書中に組み入れる）に記載された構造によって表されることができる。一般的なフェノール系酸化防止剤を一部挙げると以下の通りである：Ｉｒｇａｎｏｘ  １０１０（Ｃｉｂａ  Ｓｐｅｃｉａｌｔｙ  Ｃｈｅｍｉｃａｌｓ，ＣＡＳ＃６６８３−１９−８）、Ｉｒｇａｎｏｘ  １３３０（Ｃｉｂａ  Ｓｐｅｃｉａｌｔｙ  Ｃｈｅｍｉｃａｌｓ，ＣＡＳ＃１７０９−７０−２）及びＩｒｇａｎｏｘ  ３１１４（Ｃｉｂａ  Ｓｐｅｃｉａｌｔｙ  Ｃｈｅｍｉｃａｌｓ，ＣＡＳ＃２７６７６−６２−６）。
【００６３】
用語「ホスファイト安定剤」及び「ホスホナイト安定剤」は、当業者に知られた二次酸化防止剤を意味し、Ｐｌａｓｔｉｃ  Ａｄｄｉｔｉｖｅｓ  Ｈａｎｄｂｏｏｋ  ５th  Ｅｄｉｔｉｏｎ，１０９〜１１２ページ（Ｈａｎｓｅｒ  Ｇａｒｄｎｅｒ  Ｐｕｂｌｉｃａｔｉｏｎｓ，Ｉｎｃ．，Ｃｉｎｃｉｎｎａｔｉ，ＯＨ，ＵＳＡ，２００１）（引用することによってその全体を本明細書中に組み入れる）に記載された構造によって表されることができる。一般的なホスファイト安定剤を一部挙げると以下の通りである：Ｕｌｔｒａｎｏｘ  ６２６（ＧＥ  Ｓｐｅｃｉａｌｔｙ  Ｃｈｅｍｉｃａｌｓ，ＣＡＳ＃２６７４１−５３−７）、Ｉｒｇａｆｏｓ  １６８（Ｃｉｂａ  Ｓｐｅｃｉａｌｔｙ  Ｃｈｅｍｉｃａｌｓ，ＣＡＳ＃３１５７０−０４−４）、Ｗｅｓｔｏｎ  ６１９（ＧＥ  Ｓｐｅｃｉａｌｔｙ  Ｃｈｅｍｉｃａｌｓ，ＣＡＳ＃３８０６−３４−６）及びＤｏｖｅｒｐｈｏｓ  Ｓ−９２２８（Ｄｏｖｅｒ  Ｃｈｅｍｉｃａｌｓ，ＣＡＳ＃１５４８６２−４３−８）。
【００６４】
用語「ハロゲン化難燃剤」は、ポリマー組成物の易燃性を低下させるように作用する、フッ素、塩素、臭素及びヨウ素を１種又はそれ以上含むことができる化合物と定義する。より好ましいのは、臭素化ポリカーボネート、臭素化ポリスチレンなどを含む化合物である。
【００６５】
燐含有酸と適当な塩基性有機化合物との塩は、ポリエステル成分（Ａ）中に存在する金属触媒残基を実質的に失活させるので、残基がＵＶ吸収剤と着色錯体を形成する能力を失うと考えられる。ここに定義した燐含有酸と塩基性有機化合物との塩は、市販のホスファイト、亜燐酸、燐酸及びポリ燐酸の一部の加水分解生成物に比較して加工装置への腐蝕量を減少させ、それによってポリマー組成物の色を改善し且つ加工装置の寿命を向上させることができる。
【００６６】
本発明によって提供された組成物は、厚手シート、押出シート用キャップ層、押出フィルム用キャップ層、熱成形性シート材料、射出成形品、薄手フィルム、厚手フィルム、薄手フィルムを用いて製造された製品、厚手フィルムを用いて製造された製品、厚手シートを用いて製造された製品、多層フィルム、ツインウォールシート、トリプルウォールシートなどの性質を向上させるのに有用である。
【００６７】
硫酸及び亜硫酸もまた、ＵＶ吸収剤及び／又はフェノール系酸化防止剤を含むポリエステル及びポリエステル−ポリカーボネート組成物の色の改善に有効な、本明細書中に開示した窒素含有化合物と塩を形成するであろう。典型的に、この色の改善は、本発明に従って燐酸又は亜燐酸のような燐含有酸を用いて製造された塩に関して観察されるものほどは劇的でない。
【実施例】
【００６８】
本発明を、その好ましい実施態様に関する以下の実施例によってさらに説明するが、当然のことながら、これらの実施例は説明のためにのみ記載するのであって、特に断らない限り、本発明の範囲を限定することを目的としない。特に断らない限り、全ての重量百分率はポリマー組成物の総重量に基づき、全ての分子量は重量平均分子量である。また、全ての百分率は、特に断らない限り、重量に基づく。この説明全体においてＲ基、Ｌ基、Ｙ基、Ｚ基、ｍ基又はｎ基を定義する場合には、特に断らない限り、化合物の複数の式又は型に関して使用されるか否かにかかわらず、特定の基に関する定義は、この説明全体において引き続き同じである。
【００６９】
実験条件：  全てのポリエステル−ポリカーボネート組成物は、媒体混合スクリューを装着した１８ｍｍ二軸スクリュー押出機（ＡＰＶ  Ｃｈｅｍｉｃａｌ  Ｍａｃｈｉｎｅｒｙ  Ｉｎｃ．，Ｓａｇｉｎａｗ，ＭＩ  ４８６０１）を用いて、（１）インヘレント粘度が約０．７４であり且つチタン金属約１００ｐｐｍｗを含む、テレフタル酸残基７４モル％、イソフタル酸残基２６モル％及び１，４−シクロヘキサンジメタノール残基１００モル％から成るポリエステル、（２）ＢａｙｅｒによってＭａｋｒｏｌｏｎ  ２６０８ポリカーボネートとして供給されるビスフェノールＡポリカボネート並びに（３）前記添加剤の重量比５０／５０ブレンドを押出すことによって製造した。２５０℃に設定したゾーン１を除いて、全てのゾーンの温度は２７５℃に設定した。入口は、水を循環させることによって冷却し、スクリュー速度は、２００回転／分（ｒｐｍ）に設定した。Ａｃｃｕ−Ｒａｔｅ（ＡＣＣＵ−ＲＡＴＥ  Ｉｎｃ．  Ｗｈｉｔｅｗａｔｅｒ，ＷＩ）乾燥材料供給装置を用いて、ポリマー及び添加剤を３．０の設定添加速度で押出機中に供給した。押出されたロッドを、長さ１．３７メーター（４．５フィート）の氷水浴を通して冷却し、次いで５−８の速度に設定されたＢｅｒｌｙｎペレタイザー（Ｔｈｅ  Ｂｅｒｌｙｎ  Ｃｏｒｐ．，Ｗｏｒｃｅｓｔｅｒ，ＭＡ）を用いて細断した。全ての添加剤は、特に断らない限り、「バッグブレンド」（材料を一緒にバッグ中で振盪する）によってポリエステル及びポリカーボネートと混合した。ポリエステルは、真空オーブン（Ｍｏｄｅｌ  ５８５１，Ｎａｔｉｏｎａｌ  Ａｐｐｌｉａｎｃｅ  Ｃｏｍｐａｎｙ，Ｐｏｒｔｌａｎｄ，ＯＲ）中で７０℃、圧力１２０トルにおいて、乾燥窒素をわずかに入れながら、約２４時間乾燥させた。ポリカーボネートは、真空オーブン（Ｍｏｄｅｌ  ５８４０，Ｎａｔｉｏｎａｌ  Ａｐｐｌｉａｎｃｅ  Ｃｏｍｐａｎｙ，Ｐｏｒｔｌａｎｄ，ＯＲ）中で１００℃、１２０トルにおいて、乾燥窒素をわずかに入れながら、約２４時間乾燥させた。ポリマーと添加剤とのブレンドからコンセントレートを製造し、次いでポリエステルを乾燥したのと同一条件下で乾燥させた。ポリマーは全て、使用の約５分前まで、真空オーブン中で窒素下において貯蔵し、次いで「バッグブレンド」し、供給装置に添加した。押出機が充分にパージされていることを保証するために、最初の５分間の押出物は回収しなかった。添加剤の同一混合物を多数の濃度で押出する場合には、常に、より低濃度の添加剤を最初に押出した。押出機は、ポリエステル／ポリカーボネートブレンドの１：１混合物少なくとも３００ｇでパージしてから、次の添加剤を評価した。水を添加剤として使用する場合には、水は、押出の約３時間前に、全ての他の添加剤と共に乾燥ポリマーペレットに添加した。
【００７０】
ポリマーペレットの色は、常法に従って、Ｈｕｎｔｅｒ  Ａｓｓｏｃｉａｔｅｓ  Ｌａｂｏｒａｔｏｒｙ，Ｉｎｃ．，Ｒｅｓｔｏｎ，Ｖｉｒｇｉｎｉａによって製造されたＨｕｎｔｅｒＬａｂ  ＵｌｔｒａＳｃａｎ  Ｃａｌｏｒｉｍｅｔｅｒを用いて測定する。この計測器は、ＨｕｎｔｅｒＬａｂ  Ｕｎｉｖｅｒｓａｌ  Ｓｏｆｔｗａｒｅ（バージョン３．８）を用いて操作した。この計測器の校正及び操作は、ＨｕｎｔｅｒＬａｂ  Ｕｓｅｒ  Ｍａｎｕａｌに従い、大部分はＵｎｉｖｅｒｓａｌ  Ｓｏｆｔｗａｒｅよって誘導される。全ての比色計における結果を再現するために、計測器はその取扱説明書に従って運転し、且つ以下の試験パラメーターを使用する：Ｄ６５光源（昼光，色温度６５００°Ｋ），反射モード，ラージ・エリア・ビュー，反射鏡内蔵，視角ＣＩＥ１０°，出力ＣＩＥ  Ｌ*，ａ*，ｂ*。ペレットを、深さ２５ｍｍ×幅及び高さ５５ｍｍのホルダーに入れる。ホルダーは黒色で、一側に窓を有する。試験時には、ホルダーの透明側は、反射モードでの試験時に通常なされるように、比色計の反射ポートに固定した。正のｂ*値の増加は、黄色度を示し、ｂ*の数値の低下は黄色度の低下を示す。側色及び手法は、Ａｎｎｉ  Ｂｅｒｇｅｒ−Ｓｃｈｕｎｎ，Ｐｒａｃｔｉｃａｌ  Ｃｏｌｏｒ  Ｍｅａｓｕｒｅｍｅｎｔ，Ｗｉｌｅｙ，ＮＹ  ３９〜５６ページ及び９１〜９８ページ（１９９４年）により詳細に記載されている。好ましくは、ｂ*値は＋４未満、より好ましくは約＋１〜約＋２である。
【００７１】
ポリエステル−ポリカーボネート組成物中のポリエステルフラクション及びポリカーボネートフラクションの分子量は、ゲル透過クロマトグラフィーを用いて測定した。サンプルを、ブレンドの各成分に関して別々に分析した。各サンプルを、ポリエステル法を用いて製造及び分析し、次いで、ポリカーボネート法を用いて製造及び分析した。
【００７２】
ポリエステル法：  １０ｍＬのメスフラスコにサンプル１０ｍｇを、次いでトルエン（フローマーカーとして）２０μＬを添加し、次に塩化メチレン及びヘキサフルオロイソプロパノールの共沸混合物で容量１０ｍＬに希釈した。撹拌棒を添加し、撹拌プレート上で混合物を完全溶解されるまで撹拌した。Ｐｅｒｋｉｎ−Ｅｌｍｅｒ  ＩＳＳ  ２００オートサンプラーを具備し且つ１０ｍＬの注入ループを用いる流量１．０ｍＬ／分のＰｅｒｋｉｎ−Ｅｌｍｅｒシリーズ２００ＬＣ二元ポンプを用いてサンプルを分析した。検出器は２８５ｎｍに設定されたＰｅｒｋｉｎ−Ｅｌｍｅｒ  ＬＣ−９５  ＵＶ／Ｖｉｓ検出器であった。カラムは、Ｐｏｌｙｍｅｒ  Ｌａｂｏｒａｔｏｒｉｅｓ製のＰｌｇｅｌ  ５ミクロン・ガード及びＭｉｘｅｄ  Ｃである。ポリスチレン校正は、１６２〜３，２２０，０００の範囲のＰｏｌｙｍｅｒ  Ｌａｂｏｒａｔｏｒｉｅｓ製の１５個の狭分子量ポリスチレン標準から成る。万能校正パラメーターは、ＰＳ，Ｋ＝０．１２７８，ａ＝０．７０８９；ＰＣＴ  Ｋ＝０．２３５７，ａ＝０．８４０５であった。光散乱によって前もって特性決定された５個１組のＰＣＴサンプルに関して、万能校正パラメーターを直線回帰によって測定して、正確な重量平均分子量を得た。
【００７３】
ポリカーボネート法：  サンプルを白色になるまでプレスして、表面積を増加させ、次いでテトラヒドロフラン（ＴＨＦ）溶媒中に浸漬して、サンプルからポリカーボネートを浸出させた。１０ｍＬメスフラスコにサンプル１０ｍｇを、次いでトルエン（フローマーカーとして）２０μＬを添加し、次に非安定化ＴＨＦで容量１０ｍＬに希釈した。撹拌棒を添加し、撹拌プレート上で混合物を一晩撹拌した。Ｐｅｒｋｉｎ−Ｅｌｍｅｒ  ＬＣ  ６００オートサンプラーを具備し且つ２０ｍＬの注入ループを用いる流量１．０ｍＬ／分のＰｅｒｋｉｎ−Ｅｌｍｅｒ  ＬＣ２５０二元ポンプを用いてサンプルを分析した。検出器は２６５ｎｍに設定されたＰｅｒｋｉｎ−Ｅｌｍｅｒ  ＬＣ−２３５  フォトダイオードアレイ検出器であった。カラムは、Ｐｏｌｙｍｅｒ  Ｌａｂｏｒａｔｏｒｉｅｓ製のＰｌｇｅｌ  ５ミクロン・ガード、Ｍｉｘｅｄ  Ｃ、並びにＰｏｌｙｍｅｒ  Ｌａｂｏｒａｔｏｒｉｅｓ製のＯｌｉｇｏｐｏｒｅカラムである。ポリスチレン校正は、１６２〜３，２２０，０００の範囲のＰｏｌｙｍｅｒ  Ｌａｂｏｒａｔｏｒｉｅｓ製の１５個の狭分子量ポリスチレン標準から成る。万能校正パラメーターは、ＰＳ，Ｋ＝１４．０００，ａ＝０．７０００；ＰＣ  Ｋ＝３９．９００，ａ＝０．７０００であった。ＴＨＦ中のポリカーボネートに関する万能校正パラメーターは文献から得た。
【００７４】
実施例１〜１２並びに比較例１及び２
表Ｉの実施例１〜１２のＣｈｉｍａｓｓｏｒｂ  ９４４ヒンダードアミン光安定剤及び亜燐酸を、微粉が得られるまで、乳鉢及び乳棒を用いてすり合わせた。種々の量の、得られたアミン−亜燐酸塩を、前述のようにしてポリエステル３５０ｇ及びポリカーボネート３５０ｇから成るポリマーとブレンドした。Ｃｈｉｍａｓｓｏｒｂ  ９４４は、一般的に前記のアミン式（１２）［式中、Ｒ6＝Ｒ7＝Ｒ8＝Ｒ9＝メチル；Ｒ10は水素であり：Ｌ1はヘキサメチレンであり；Ｒ3は水素であり；Ｒ4は分岐鎖オクチル基である］に一致するポリマーヒンダードアミンと考えられる。表Ｉは、種々の濃度のＣｈｉｍａｓｓｏｒｂ  ９４４、亜燐酸及び水を含むポリエステル及びポリカーボネートの重量比５０／５０のブレンドから押出されたペレットについて測定されたｂ*値を示す。Ｃｈｉｍａｓｓｏｒｂ  ９４４及び亜燐酸から生成された塩は、触媒失活能を向上させ且つポリエステル−ポリカーボネート組成物の色を改善するために、種々の比の亜燐酸対Ｃｈｉｍａｓｓｏｒｂ  ９４４を有することができる。表Ｉにおいて、Ｃｈｉｍａｓｓｏｒｂ  ９４４及び亜燐酸の量は、グラムで示し、水の量は、ミリグラムで示す。
【００７５】
【表１】
2006513311.tif 000012
【００７６】
表Ｉのデータからわかるように、高濃度のＣｈｉｍａｓｓｏｒｂ  ９４４及び亜燐酸塩（実施例５〜８）はｂ＊カラーを有意に低下させるが、ポリカーボネート分子量（ＭＷ）に対しては負の効果を及ぼした。塩の量が少ない方（実施例１〜４）は、ポリカーボネートの分子量に対してほとんど影響を与えずにｂ*カラーの同等の低下を可能にした。少量の水の添加（実施例９〜１２）は、等量の塩を用いる実施例に比較して、ｂ＊カラーを大幅に低下させるが、ポリカーボネートに対する負の効果がごくわずかであった。約０．０２〜０．３重量％の亜燐酸及び０．０５〜約０．５重量％のＣｈｉｍａｓｓｏｒｂ  ９４４を含んでなる塩は、ポリカーボネートの分子量をそれほど低下させることなく、ペレットのｂ*カラーを適度に低下させた。約３０〜約３００ｐｐｍの低レベルの水の添加（実施例９〜１２）は、ペレットのｂ*カラーをさらに低下させたが、ポリカーボネートの分子量にそれほど影響を及ぼさなかった。ポリカーボネートの分子量（Ｍｗ）の維持は、触媒残基が充分に失活されたことを示している。比較例Ｃ１及びＣ２は、ポリカーボネートの分子量（Ｍｗ）の低下及び大きいペレットｂ*カラー値によってわかるように、Ｃｈｉｍａｓｓｏｒｂ  ９４４がペレットのｂ*値の低下にも触媒残基の失活にも有効ではないことを示している。
【００７７】
実施例１３〜１６及び比較例３
Ｃｈｉｍａｓｓｏｒｂ  ９４４ヒンダードアミン（７．０ｇ）及び亜燐酸（２．８８ｇ）をすり合わせて、微粉を形成し、ポリエステル７００ｇ及びポリカーボネート７００ｇとバッグブレンドした。混合物を溶融加工して、塩コンセントレート（Ｃｏｎｃ）を生成した。種々の量の塩コンセントレートを、ポリエステル及びポリカーボネートの５０／５０重量％ブレンド中に混和した。評価したブレンド及び評価の結果を表ＩＩに示す。比較例Ｃ−３及び実施例１３においては、ポリマーブレンドはポリエステル３００ｇ及びポリカーボネート３００ｇで構成され；実施例１４及び１５においては、ポリマーブレンドはポリエステル２５０ｇ及びポリカーボネート２５０ｇで構成され；実施例１６においては、ポリマーブレンドはポリエステル２５０ｇ及びポリカーボネート２５０ｇで構成された。表２において、コンセントレート（Ｃｏｎｃ）の量はｇで示し、塩の値は、コンセントレートが示した、ポリマーブレンド中の塩の重量％濃度（ポリマー組成物の総重量に基づく）を示す。
【００７８】
【表２】
2006513311.tif 000013
【００７９】
表ＩＩのデータは、塩がポリカーボネートのＭＷと共にペレットのｂ＊カラーに対して劇的な効果を有することを立証している（比較例３対実施例１６）。表ＩＩのデータは、０．０６〜０．１８重量％の塩を使用して、ペレットのｂ*カラーを効果的に低下させることができることを示している。このデータはまた、０．０６〜０．１８重量％の塩が優れたペレットｂ*値をもたらし、しかも、ポリカーボネートの分子量をそれほど低下させないことを示している。
【００８０】
実施例１７〜２５及び比較例４
種々の量のＴｉｎｕｖｉｎ  ７７０ヒンダードアミン光安定剤及び亜燐酸を、乳鉢及び乳棒を用いてすり合わせて、ポリエステル及びポリカーボネートとバッグブレンドされた微細白色粉末としてＴｉｎｕｖｉｎ  ７７０ヒンダードアミンの亜燐酸塩を生成した。Ｔｉｎｕｖｉｎ  ７７０は、一般的に前記アミン式（７）［式中、Ｒ6＝Ｒ7＝Ｒ8＝Ｒ9＝メチル；Ｒ10は水素であり；Ｙ2は−ＯＣＯ−であり、Ｌ1はオクタメチレンである］の化合物に一致するヒンダードアミン光安定剤である。組成物を、前述のようにして押出及び評価した。結果を表ＩＩＩに示す。表ＩＩＩの実施例に関するポリマーブレンドは、ポリエステル１７５ｇ及びポリカーボネート１７５ｇから構成された。Ｔｉｎｕｖｉｎ  ７７０及び亜燐酸（Ｐｈｏｓ  Ａｃｉｄ）に関する値はポリマーブレンド中の濃度、ｍｇ及び（重量％）である。
【００８１】
【表３】
2006513311.tif 000014
【００８２】
表ＩＩＩに報告したデータは、Ｔｉｎｕｖｉｎ  ７７０ヒンダードアミンの亜燐酸塩が、エステル交換の抑制及びペレットｂ*カラーの改善に有効であったことを示す。添加した亜燐酸の重量％は、亜燐対Ｔｉｎｕｖｉｎ  ７７０中の窒素原子数のモル比を変えることによって定めた。表ＩＩＩのデータは、組成物の色とポリカーネート分子量の維持との優れたバランスは、モル比１：１のＴｉｎｕｖｉｎ  ７７０及び亜燐酸を用い且つ塩を０．１重量％用いることによって得ることができることを示している。０．０５重量％の配合濃度においては、亜燐酸対Ｔｉｎｕｖｉｎ  ７７０のモル比は２．０まで増加させることができる。これらのデータから、Ｔｉｎｕｖｉｎ  ７７０塩が、ポリエステル−ポリカーボネートブレンドの色の改善に非常に有効であることが明白である。Ｔｉｎｕｖｉｎ  ７７０塩はまた、溶融加工時にポリエステルとポリカーボネートとの間で起こるエステル交換の量を減少させるのに有効である。
【００８３】
実施例２６〜４５及び比較例５〜８
種々の量のＬｏｗｉｌｉｔｅ  ６２、Ｌｏｗｉｌｉｔｅ  ７６及びＣｈｉｍａｓｓｏｒｂ  １１９ヒンダードアミン光安定剤並び亜燐酸を用いて実施例１７〜２５の方法を繰り返して、種々のヒンダードアミンの亜燐酸塩を生成した。Ｌｏｗｉｌｉｔｅ  ６２は、一般的に前記アミン式（２０）［式中、Ｒ1は水素であり、Ｒ2＝Ｒ6＝Ｒ7＝Ｒ8＝Ｒ9＝メチル；Ｌ2はエチレンであり；Ｙ1は−ＯＣＯ−である］の化合物に一致すると考えられるヒンダードアミン光安定剤である。Ｌｏｗｉｌｉｔｅ  ７６は、一般的に前記アミン式（７）［式中、Ｒ6＝Ｒ7＝Ｒ8＝Ｒ9＝Ｒ10＝メチル；Ｙ2は−Ｏ−であり；Ｌ1は−ＣＯ−（ＣＨ2）8−ＣＯ−である］の化合物に一致すると考えられるヒンダードアミン光安定剤である。Ｃｈｉｍａｓｓｏｒｂ  １１９は、前記アミン式（１５）［式中、Ｒ1＝Ｒ2＝水素；Ｒ15及びR16はそれぞれ、一般的に前述の第１基Ａ構造（式中、Ｒ6＝Ｒ7＝Ｒ8＝Ｒ9＝Ｒ10＝メチル；Ｙ2は−Ｎ（Ｃ4Ｈ9−ｎ−）−である）であり；ｎ１は３であり；ｍ１は３である］の化合物に一致すると考えられるヒンダードアミン光安定剤である。組成物は前述のようにして押出及び評価した。結果を表ＩＶに示す。表ＩＶの例に関するポリマーブレンドは、ポリエステル１７５ｇ及びポリカーボネート１７５ｇから構成された。Ｌｏｗｉｌｉｔｅ  ６２、Ｌｏｗｉｌｉｔｅ  ７６、Ｃｈｉｍａｓｓｏｒｂ  １１９（Ｃｈｉｍａｂ  １１９）及び亜燐酸（Ｐｈｏｓ  Ａｃｉｄ）に関して示した値は、ポリマーブレンド中の濃度（ｍｇ）である。
【００８４】
【表４】
2006513311.tif 000015
【００８５】
表ＩＶのデータは、ヒンダードアミン光安定剤の亜燐酸塩が、安定剤を含まないブレンドに比較して、ポリエステル−ポリカーボネートブレンドのペレットｂ*カラーの改善に有効であることを示している。実施例２６〜４５において、いくつかの亜燐酸塩組成物を、０．０５重量％及び／又は０．１重量％の濃度において評価した。ペレットｂ＊カラーは、選択する塩組成によって大きく左右され、使用する各ヒンダードアミン光安定剤又は他の塩基性有機化合物に関して最適化できることが明らかである。表３のデータと表４のデータとの比較において、Ｔｉｎｕｖｉｎ  ７７０の亜燐酸塩はペレットｂ*カラーの改善により有効であることが明らかである。Ｔｉｎｕｖｉｎ  ７７０、Ｌｏｗｉｌｉｔｅ  ６２、Ｌｏｗｉｌｉｔｅ  ７６及びＣｈｉｍａｓｓｏｒｂ  １１９の亜燐酸塩は、評価したポリエステル−ポリカーボネートアロイのいずれにおいても曇りを生じなかった。
【００８６】
一般に、許容され得る色及び分子量特性を達成するのに必要な塩の量は、亜燐酸のモル対ヒンダードアミン光安定剤中の塩基性窒素原子のモルの比が1に近づくにつれて減少する。塩基性有機化合物中の塩基性窒素原子モル当たり１モルより多い亜燐酸を使用する場合には、若干の塩を形成していない亜燐酸が存在し、それが加工装置の腐蝕をもたらすおそれがある。
【００８７】
実施例４６及び比較例Ｃ−９（塩１の製造）
機械的撹拌棒、熱電対及び加熱マントルを装着した、清浄な乾燥５Ｌ丸底フラスコに、Ｃｙａｓｏｒｂ  ＵＶ−３５２９  ４１１．７６ｇ及びトルエン９４５ｇを添加した。Ｃｙａｓｏｒｂ  ＵＶ−３５２９は、一般的に前記アミン式（１２）［式中、Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表す］の化合物に一致すると考えられるポリマーヒンダードアミン光安定剤である。スラリーを６０℃に加熱し、均質溶液が得られるまで撹拌した。イソプロピルアルコール（３７０ｇ）を反応器に添加した。イソプロピルアルコール３７０ｇ中に溶解された亜燐酸１１５．４６ｇ（１．４１モル）の溶液を約１時間にわたってゆっくりと添加した。均質溶液が得られた。反応混合物を、約１時間にわたって、高速で撹拌されるヘプタン（６８４０ｇ）を含む１８Ｌの反応器中にポンプ注入した。得られたスラリーを３０分間撹拌した。沈殿物を吸引濾過によって採取した。濾過ケークをヘプタン１３７ｇで２回洗浄し、次いで濾紙上で一晩吸引乾燥させた。固体を３０．５ｃｍ×１５．２×５．１（１２インチ×６インチ×２インチ）の金属パン中に入れ、真空オーブン中で５０〜６０℃において乾燥窒素をわずかに入れながら、一定の質量が得られるまで乾燥させた。乾燥生成物（塩１）は重量が約５２５ｇ（理論値の１００％）であった。
【００８８】
こうして得られたＣｙａｓｏｒｂ  ＵＶ−３５２９（０．５０１３，０．１重量％）と亜燐酸との塩を、ポリエステル及びポリカーボネート各２４９．５ｇから成るポリマーブレンド中に混和した。ポリマーを前述のようにしてペレットに加工し、このペレットを、ポリエステル及びポリカートネー各２５０ｇから成るが塩もＣｙａｓｏｒｂ  ＵＶ−３５２９も亜燐酸も含まないポリマーブレンドから製造されたペレットと比較した。評価の結果を表Ｖに示す。
【００８９】
【表５】
2006513311.tif 000016
【００９０】
Ｃｙａｓｏｒｂ  ＵＶ−３５２９は、Ｔｉｎｕｖｉｎ  ７７０のような、より低分子量のヒンダードアミン光安定剤よりも優れた性能を示すことができるポリマーヒンダードアミン光安定剤である。Ｃｙａｓｏｒｂ  ＵＶ−３５２９の亜燐酸塩はまた、ポリエステル−ポリカーボネートアロイにおいて非常に低い曇り度を示す。ポリエステル−ポリカーボネートの５０／５０重量％ブレンド中の配合量が０．１重量％の場合には、Ｃｙａｓｏｒｂ  ＵＶ−３５２９の塩は、Ｔｉｎｕｖｉｎ  ７７０の亜燐酸塩と同じぐらい優れたペレットの色を有するポリマーアロイを提供した（実施例４６対実施例１７〜２５）。
【００９１】
実施例４７〜５１（塩２〜６の製造）
８５％の燐酸３５．１５ｇを脱イオン水２４．８７ｇに添加することによって、５０％燐酸溶液を調製した。Ｃｈｉｍａｓｓｏｒｂ  ９４４のサンプルを、乳鉢及び乳棒を用いて微粉に粉砕した。粉砕されたＣｈｉｍａｓｓｏｒｂ  ９４４及び５０％燐酸溶液を、表ＶＩに記載した比でスパチュラを用いて混合して、各塩を調製した。塩を真空オーブン中で一晩、７０℃及び約１５トルにおいて乾燥させた。その際、乾燥窒素を２４時間わずかに入れた。各サンプルは、乳鉢及び乳棒を用いて粉砕し、前と同じ条件下で４８時間乾燥させた。各サンプルは、乳鉢及び乳棒を用いて微細でさらさらした粉末に粉砕した。
【００９２】
【表６】
2006513311.tif 000017
【００９３】
各塩（０．５ｇ，０．１重量％）を、ポリエステル２５０ｇ及びポリカーボネート２５０ｇとバッグブレンドした。混合物を標準条件下で押出し、ペレットの色及びポリカーボネートの分子量（Ｍｗ）を、標準条件を用いて前述のようにして測定した。評価の結果を表ＶＩＩに示す。
【００９４】
【表７】
2006513311.tif 000018
【００９５】
表ＶＩＩに示したデータは、Ｃｈｉｍａｓｓｏｒｂ  ９４４の燐酸塩が、ポリエステル−ポリカーボネートブレンドの色の改善及びエステル交換の抑制に有効であることを示している。
【００９６】
実施例５２及び５３（塩７の製造）
５０ｍＬのビーカーに、亜燐酸５．１８ｇ及びピリジン５．０ｇを添加した。固体材料が形成された。固体材料（塩７）を、微粉固体が保たれるまでガラス棒で磨砕した。実施例５２においては、塩７（３５０ｍｇ，０．０５重量％）を、ポリエステル３５０ｇ及びポリカーボネート３５０ｇとバッグブレンドした。前記方法を用いて混合物を押出し、前記方法を用いてポリカーボネートの分子量（Ｍｗ）を測定した。実施例５３においては、塩７（７００ｍｇ，０．１重量％）を、ポリエステル３５０ｇ及びポリカーボネート３５０ｇとバッグブレンドした。混合物を押出及びペレット化し、前記方法を用いてポリカーボネートの分子量（Ｍｗ）を測定した。評価の結果を表ＶＩＩＩに示す。
【００９７】
【表８】
2006513311.tif 000019
【００９８】
表ＶＩＩＩのデータは、芳香族窒素含有化合物の亜燐酸塩が、ポリエステル−ポリカーボネートブレンドにおいて色の改善及び及びエステル交換の抑制に有効であることを示している（比較例Ｃ−９対実施例５２及び５３）。
【００９９】
実施例５４及び５７（塩８及び９の製造）
５０ｍＬのビーカーに、亜燐酸４．０５ｇ及びトリエチルアミン５．０ｇを添加した。ろう状材料が形成された。この材料を、トリエチルアミンが目に見えなくなるまでガラス棒で磨砕して、塩８を生成した。５０ｍＬのビーカーに亜燐酸４．０５ｇ及びジイソプロピルアミン５．０ｇを添加した。ろう状材料が形成された。この材料を、ジイソプロピルアミンが目に見えなくなるまでガラス棒で磨砕して、塩９を生成した。
【０１００】
実施例５４：塩８（３５０ｍｇ，０．０５重量％）をポリエステル１７５ｇ及びポリカーボネート１７５ｇとバッグブレンドした。混合物を押出及びペレット化し、前記方法を用いてペレットの色及びポリカーボネートの分子量（Ｍｗ）を測定した。
実施例５５：塩８（７００ｍｇ，０．１重量％）をポリエステル１７５ｇ及びポリカーボネート１７５ｇとバッグブレンドした。混合物を押出及びペレット化し、前記方法を用いてペレットの色及びポリカーボネートの分子量（Ｍｗ）を測定した。
実施例５６：塩９（３５０ｍｇ，０．０５重量％）をポリエステル１７５ｇ及びポリカーボネート１７５ｇとバッグブレンドした。混合物を押出及びペレット化し、前記方法を用いてペレットの色及びポリカーボネートの分子量（Ｍｗ）を測定した。
実施例５７：塩９（７００ｍｇ，０．１重量％）をポリエステル１７５ｇ及びポリカーボネート１７５ｇとバッグブレンドした。混合物を押出及びペレット化し、前記方法を用いてペレットの色及びポリカーボネートの分子量（Ｍｗ）を測定した。塩８及び９の評価結果を表ＩＸに示す。
【０１０１】
【表９】
2006513311.tif 000020
【０１０２】
表ＩＸのデータは、脂肪族窒素含有化合物の亜燐酸塩が、ポリエステル−ポリカーボネートブレンドにおいて色の改善及びエステル交換の抑制に有効であることを示している（比較例Ｃ−９対実施例５４〜５７）。
【０１０３】
比較例１０〜１６
以下に挙げた添加剤を、記載した量（量，ｇ）で、ポリエステル３５０ｇ及びポリカーボネート３５０ｇから成る個々のポリマーブレンドとブレンドした。
【０１０４】
【表１０】
2006513311.tif 000021
【０１０５】
ブレンドを押出及びペレット化し、ペレットの色を前述の方法で測定した。添加剤１〜８の評価結果を表Ｘに示す。
【０１０６】
【表１１】
2006513311.tif 000022
【０１０７】
ポリエステル−ポリカーボネート組成物の調製に使用した各添加剤の量は、先行技術において開示された量と同様である。表Ｘに示したデータは、ヒンダードアミン光安定剤のような一部の塩基性有機化合物の亜燐酸塩が、先行技術において記載された添加剤よりも、ポリエステル−ポリカーボネートブレンドの色の改善に有効であることを立証している。
【０１０８】
本発明を、特にその好ましい実施態様に関して詳述したが、本発明の精神及び範囲内において変形及び変更が可能なことは言うまでもない。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩を含んでなるポリマー組成物。
【請求項２】
前記酸性燐化合物が、式：
【化１】
2006513311.tif 000096
【化２】
2006513311.tif 000097
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］を有する化合物から選ばれ、且つ前記塩基性有機化合物が、式：
【化３】
2006513311.tif 000098
【化４】
2006513311.tif 000099
【化５】
2006513311.tif 000100
【化６】
2006513311.tif 000101
【化７】
2006513311.tif 000102
【化８】
2006513311.tif 000103
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化９】
2006513311.tif 000104
のスクシンイミド基から選ばれ；
Ｒ12は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化１０】
2006513311.tif 000105
から選ばれ、基Ａの構造中*は結合位置を示す）から選ばれる］を有する化合物から選ばれ、酸性燐含有化合物中の燐原子の数対塩基性有機化合物中の塩基性窒素原子の数の比が０．０５〜２である請求項１に記載のポリマー組成物。
【請求項３】
成分（Ａ）のポリエステルが、
（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含んでなるジオール残基を含んでなり、二酸残基の合計が１００モル％であり、ジオール残基の合計も１００モル％である請求項２に記載のポリマー組成物。
【請求項４】
成分（Ａ）のポリエステルが、
（１）少なくとも５０モル％のテレフタル酸残基、１，４−シクロヘキサンジカルボン酸残基又はそれらの混合物を含んでなる二酸残基；及び
（２）少なくとも５０モル％のエチレングリコール残基、シクロヘキサンジメタノール残基又はそれらの混合物を含んでなるジオール残基を含み且つ２００ｐｐｍｗ以下のＴｉ、Ｃｏ及び／又はＭｎ残基を含み、二酸残基の合計が１００モル％であり、ジオール残基の合計も１００モル％である請求項２に記載のポリマー組成物。
【請求項５】
（Ａ）（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み且つ１０〜２００ｐｐｍｗのＴｉ、Ｃｏ及び／又はＭｎ残基を含む（二酸残基の合計は１００モル％であり、ジオール残基の合計も１００モル％である）少なくとも１種のポリエステル；並びに
（Ｂ）亜燐酸、燐酸及びポリ燐酸から選ばれた１種又はそれ以上の酸性燐含有化合物と式：
【化１１】
2006513311.tif 000106
【化１２】
2006513311.tif 000107
【化１３】
2006513311.tif 000108
【化１４】
2006513311.tif 000109
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化１５】
2006513311.tif 000110
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化１６】
2006513311.tif 000111
から選ばれ、基Ａの構造中*は結合位置を示す）から選ばれ；Ｒ15及びＲ16の少なくとも一方がＡ基である］を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が０．０５〜２である）、組成物の総重量に基づき０．０１〜０．２５重量％を含んでなるポリマー組成物。
【請求項６】
成分（Ａ）のポリエステルが、重量比６０／４０のフェノール／テトラクロロエタン中で２５℃において測定されたインヘレント粘度が０．４〜１．２ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基４０〜１００モル％及びエチレングリコール残基０〜６０モル％を含むジオール残基を含み、且つ成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含む請求項５に記載の組成物。
【請求項７】
前記成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基５５〜８０モル％及びエチレングリコール残基２０〜４５モル％を含むジオール残基を含む請求項６に記載の組成物。
【請求項８】
前記成分（Ａ）のポリエステルが、重量比６０／４０のフェノール／テトラクロロエタン中で２５℃において測定されたインヘレント粘度が０．４〜１．２ｄＬ／ｇであり、且つ
（１）テレフタル酸残基６５〜８３モル％及びイソフタル酸残基３５〜１７モル％を含む二酸残基；並びに
（２）１，４−シクロヘキサンジメタノール残基８０〜１００モル％及びエチレングリコール残基０〜２０モル％を含むジオール残基を含み、成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含む請求項５に記載の組成物。
【請求項９】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含む請求項８に記載の組成物。
【請求項１０】
前記成分（Ａ）のポリエステルが、重量比６０／４０のフェノール／テトラクロロエタン中で２５℃において測定されたインヘレント粘度が０．４〜１．２ｄＬ／ｇであり、且つ
（１）少なくとも８０モル％の１，４−シクロヘキサンジカルボン酸残基を含む二酸残基；及び
（２）少なくとも８０モル％の１，４−シクロヘキサンジメタノール残基を含むジオール残基を含み、成分（Ｂ）が、請求項５において定義された少なくとも１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含む請求項５に記載の組成物。
【請求項１１】
前記成分（Ａ）のポリエステルが、重量比６０／４０のフェノール／テトラクロロエタン中で２５℃において測定されたインヘレント粘度が０．４〜０．８ｄＬ／ｇであり、且つ
（１）１００モル％の１，４−シクロヘキサンジカルボン酸残基を含む二酸残基；及び
（２）１００モル％の１，４−シクロヘキサンジメタノール残基を含むジオール残基を含む請求項１０に記載の組成物。
【請求項１２】
（Ａ）重量比６０／４０のフェノール／テトラクロロエタン中で２５℃において測定されたインヘレント粘度が０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み、且つ１０〜２００ｐｐｍｗのＴｉ、Ｃｏ及び／又はＭｎ残基を含む（二酸残基の合計は１００モル％であり、ジオール残基の合計も１００モル％である）少なくとも１種のポリエステル；並びに
（Ｂ）亜燐酸と式：
【化１７】
2006513311.tif 000112
【化１８】
2006513311.tif 000113
【化１９】
2006513311.tif 000114
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、６以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化２０】
2006513311.tif 000115
から選ばれ、基Ａの構造中*は結合位置を示す）から選ばれ；Ｒ15及びＲ16の少なくとも一方がＡ基である］を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が０．０５〜２である）、組成物の総重量に基づき０．０１〜０．２５重量％を含んでなるポリマー組成物。
【請求項１３】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基５５〜８０モル％及びエチレングリコール残基２０〜４５モル％を含むジオール残基を含み、且つ成分（Ｂ）が、請求項１２において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含む請求項１２に記載の組成物。
【請求項１４】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含み、且つ成分（Ｂ）が、請求項１２において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含む請求項１２に記載の組成物。
【請求項１５】
成分（Ａ）のポリエステルが、重量比６０／４０のフェノール／テトラクロロエタン中で２５℃において測定されたインヘレント粘度が０．４〜０．８ｄＬ／ｇであり、且つ
（１）少なくとも９０モル％の１，４−シクロヘキサンジカルボン酸残基を含む二酸残基；及び
（２）少なくとも９０モル％の１，４−シクロヘキサンジメタノール残基を含むジオール残基を含んでなり、且つ成分（Ｂ）が、請求項１２において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含む請求項１２に記載の組成物。
【請求項１６】
（Ａ）重量比６０／４０のフェノール／テトラクロロエタン中で２５℃において測定されたインヘレント粘度が０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み、且つ１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；並びに
（Ｂ）亜燐酸と式：
【化２１】
2006513311.tif 000116
［式中、Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｚは、６以下の正の整数である］を有する塩基性有機化合物との反応によって製造された少なくとも１種の塩、組成物の総重量に基づき０．０１〜０．２５重量％を含んでなるポリマー組成物。
【請求項１７】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含んでなる二酸残基；並びに
（２）１，４−シクロヘキサンジメタノール残基５５〜８０モル％及びエチレングリコール残基２０〜４５モル％を含むジオール残基を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が０．２５〜１．１である）を、組成物の総重量に基づき０．０５〜０．１５重量％含む請求項１６に記載の組成物。
【請求項１８】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が０．２５〜１．１である）を、組成物の総重量に基づき０．０５〜０．１５重量％含む請求項１６に記載の組成物。
【請求項１９】
成分（Ａ）のポリエステルが、重量比６０／４０のフェノール／テトラクロロエタン中で２５℃において測定されたインヘレント粘度が０．４〜０．８ｄＬ／ｇであり、且つ
（１）少なくとも９０モル％の１，４−シクロヘキサンジカルボン酸残基を含む二酸残基；及び
（２）少なくとも９０モル％の１，４−シクロヘキサンジメタノール残基を含むジオール残基を含み、且つ成分（Ｂ）が、請求項１６において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含む請求項１６に記載の組成物。
【請求項２０】
（Ａ）金属触媒の存在下における少なくとも１種のジオールと少なくとも１種のジカルボン酸又はそのジアルキルエステルとの反応によって製造された少なくとも１種のポリエステル；
（Ｂ）１種又はそれ以上の酸性燐含有化合物と１種又はそれ以上の、窒素含有塩基性有機化合物との反応によって製造された少なくとも１種の塩；並びに
（Ｃ）ポリカーボネートを含んでなるポリマー組成物。
【請求項２１】
前記酸性燐化合物が、式：
【化２２】
2006513311.tif 000117
【化２３】
2006513311.tif 000118
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］を有する化合物から選ばれ、且つ前記塩基性有機化合物が、式：
【化２４】
2006513311.tif 000119
【化２５】
2006513311.tif 000120
【化２６】
2006513311.tif 000121
【化２７】
2006513311.tif 000122
【化２８】
2006513311.tif 000123
【化２９】
2006513311.tif 000124
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化３０】
2006513311.tif 000125
のスクシンイミド基から選ばれ；
Ｒ12は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化３１】
2006513311.tif 000126
から選ばれ、基Ａの構造中*は結合位置を示す）から選ばれる］を有する化合物から選ばれ、酸性燐含有化合物中の燐原子の数対塩基性有機化合物中の塩基性窒素原子の数の比が０．０５〜２である請求項２０に記載のポリマー組成物。
【請求項２２】
成分（Ａ）のポリエステルが、
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み、二酸残基の合計が１００モル％であり、ジオール残基の合計も１００モル％である請求項２１に記載のポリマー組成物。
【請求項２３】
成分（Ａ）のポリエステルが、
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み且つ２００ｐｐｍｗ以下のＴｉ、Ｃｏ及び／又はＭｎ残基を含み、二酸残基の合計が１００モル％であり、ジオール残基の合計も１００モル％であり；成分（Ｃ）がビスフェノールＡポリカーボネートであり、ポリエステル成分（Ａ）対ポリカーボネート成分（Ｃ）の重量比が７５：２５〜２５：７５である請求項２１に記載のポリマー組成物。
【請求項２４】
（Ａ）（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含んでなり且つ１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸、燐酸及びポリ燐酸から選ばれた１種又はそれ以上の酸性燐含有化合物と式：
【化３２】
2006513311.tif 000127
【化３３】
2006513311.tif 000128
【化３４】
2006513311.tif 000129
【化３５】
2006513311.tif 000130
【化３６】
2006513311.tif 000131
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、−ＯＲ6、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化３７】
2006513311.tif 000132
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化３８】
2006513311.tif 000133
から選ばれ、基Ａの構造中*は結合位置を示す）から選ばれ；Ｒ15及びＲ16の少なくとも一方はＡ基である］を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が０．０５〜２である）、組成物の総重量に基づき０．０１〜０．２５重量％；並びに
（Ｃ）ポリカーボネート（ポリエステル成分（Ａ）対ポリカーボネート成分（Ｃ）の重量比は７５：２５〜２５：７５である）を含んでなるポリマー組成物。
【請求項２５】
前記成分（Ａ）のポリエステルが、重量比６０／４０のフェノール／テトラクロロエタン中で２５℃において測定されたインヘレント粘度が０．４〜１．２ｄＬ／ｇであり、且つ
（１）テレフタル酸残基８０〜１００モル％及びイソフタル酸残基０〜２０モル％を含んでなる二酸残基；並びに
（２）１，４−シクロヘキサンジメタノール残基４０〜１００モル％及びエチレングリコール残基０〜６０モル％を含むジオール残基を含み；成分（Ｂ）が、請求項２４に定義した少なくと１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項２４に記載の組成物。
【請求項２６】
前記成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基５５〜８０モル％及びエチレングリコール残基２０〜４５モル％を含むジオール残基を含む請求項２５に記載の組成物。
【請求項２７】
前記成分（Ａ）のポリエステルが、重量比６０／４０のフェノール／テトラクロロエタン中で２５℃において測定されたインヘレント粘度が０．４〜１．２ｄＬ／ｇであり、且つ
（１）テレフタル酸残基６５〜８３モル％及びイソフタル酸残基３５〜１７モル％を含む二酸残基；並びに
（２）１，４−シクロヘキサンジメタノール残基８０〜１００モル％及びエチレングリコール残基０〜２０モル％を含むジオール残基を含み；成分（Ｂ）が、請求項２４において定義された少なくとも１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項２４に記載の組成物。
【請求項２８】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含む項２７に記載の組成物。
【請求項２９】
前記成分（Ａ）のポリエステルが、重量比６０／４０のフェノール／テトラクロロエタン中で２５℃において測定されたインヘレント粘度が０．４〜１．２ｄＬ／ｇであり、且つ
（１）少なくとも８０モル％の１，４−シクロヘキサンジカルボン酸残基を含む二酸残基；及び
（２）少なくとも８０モル％の１，４−シクロヘキサンジメタノール残基を含むジオール残基を含み；成分（Ｂ）が、請求項２４において定義された少なくとも１種の塩（Ｒ10は水素又はアルキルであり、酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項２４に記載の組成物。
【請求項３０】
前記成分（Ａ）のポリエステルが、重量比６０／４０のフェノール／テトラクロロエタン中で２５℃において測定されたインヘレント粘度が０．４〜０．８ｄＬ／ｇであり、且つ
（１）１００モル％の１，４−シクロヘキサンジカルボン酸残基を含む二酸残基；及び
（２）１００モル％の１，４−シクロヘキサンジメタノール残基を含むジオール残基を含む請求項２９に記載の組成物。
【請求項３１】
（Ａ）重量比６０／４０のフェノール／テトラクロロエタン中で２５℃において測定されたインヘレント粘度が０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み、且つ１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸と式：
【化３９】
2006513311.tif 000134
【化４０】
2006513311.tif 000135
【化４１】
2006513311.tif 000136
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びＣ1〜Ｃ22−アルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、６以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化４２】
2006513311.tif 000137
から選ばれ、基Ａの構造中*は結合位置を示す）から選ばれ；Ｒ15及びＲ16の少なくとも一方がＡ基である］を有する１種又はそれ以上の窒素含有塩基性有機化合物との反応によって製造された少なくとも１種の塩（酸性燐含有化合物中の燐原子の数対塩基性有機化合物中の塩基性窒素原子の数の比が０．０５〜２である）、組成物の総重量に基づき０．０１〜０．２５重量％；並びに
（Ｃ）ポリカーボネート（ポリエステル成分（Ａ）対ポリカーボネート成分（Ｃ）の重量比は７５：２５〜２５：７５である）を含んでなるポリマー組成物。
【請求項３２】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基５５〜８０モル％及びエチレングリコール残基２０〜４５モル％を含むジオール残基を含み；成分（Ｂ）が、請求項３１において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項３１に記載の組成物。
【請求項３３】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含んでなり；成分（Ｂ）が、請求項１２において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項３１に記載の組成物。
【請求項３４】
成分（Ａ）のポリエステルが、重量比６０／４０のフェノール／テトラクロロエタン中で２５℃において測定されたインヘレント粘度が０．４〜０．８ｄＬ／ｇであり、且つ
（１）少なくとも９０モル％の１，４−シクロヘキサンジカルボン酸残基を含む二酸残基；及び
（２）少なくとも９０モル％の１，４−シクロヘキサンジメタノール残基を含むジオール残基を含み；成分（Ｂ）が、請求項３１において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含み；且つ成分（Ｃ）がビスフェノールＡポリカーボネートを含む請求項３１に記載の組成物。
【請求項３５】
（Ａ）重量比６０／４０のフェノール／テトラクロロエタン中で２５℃において測定されたインヘレント粘度が０．４〜１．２ｄＬ／ｇであり、且つ
（１）少なくとも５０モル％のテレフタル酸残基を含む二酸残基；及び
（２）少なくとも５０モル％のエチレングリコール残基、シクロヘキサンジメタノール残基又はそれらの混合物を含むジオール残基を含み、且つ１０〜２００ｐｐｍｗのＴｉ、Ｃｏ及び／又はＭｎ残基を含む少なくとも１種のポリエステル（二酸残基の合計は１００モル％であり、ジオール残基の合計も１００モル％である）；
（Ｂ）亜燐酸と式：
【化４３】
2006513311.tif 000138
［式中、Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｚは、６以下の正の整数である］を有する塩基性有機化合物との反応によって製造された少なくとも１種の塩、組成物の総重量に基づき０．０１〜０．２５重量％；並びに
（Ｃ）ビスフェノールＡポリカーボネート（ポリエステル成分（Ａ）対ポリカーボネート成分（Ｃ）の重量比は７５：２５〜２５：７５である）を含んでなるポリマー組成物。
【請求項３６】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基８０〜１００モル％及びイソフタル酸残基０〜２０モル％を含む二酸残基；並びに
（２）１，４−シクロヘキサンジメタノール残基５５〜８０モル％及びエチレングリコール残基２０〜４５モル％を含むジオール残基を含み、且つ成分（Ｂ）が、請求項３５において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が０．２５〜１．１である）を、組成物の総重量に基づき０．０５〜０．１５重量％含む請求項３５に記載の組成物。
【請求項３７】
成分（Ａ）のポリエステルが、重量比６０／４０のフェノール／テトラクロロエタン中で２５℃において測定されたインヘレント粘度が０．４〜０．８ｄＬ／ｇであり、且つ
（１）テレフタル酸残基７０〜８０モル％及びイソフタル酸残基３０〜２０モル％を含む二酸残基；並びに
（２）１，４−シクロヘキサンジメタノール残基９０〜１００モル％及びエチレングリコール残基０〜１０モル％を含むジオール残基を含み、且つ成分（Ｂ）が、請求項１６において定義された塩（Ｒ6＝Ｒ7＝Ｒ8＝Ｒ9＝Ｒ10＝メチル；Ｌ1はヘキサメチレンであり；（Ｒ3）（Ｒ4）Ｎ−は共同でモルホリノ基を表し；酸性燐含有化合物中の燐原子の数対塩基性有機化合物中の塩基性窒素原子の数の比が０．２５〜１．１である）を、組成物の総重量に基づき０．０５〜０．１５重量％含む請求項３５に記載の組成物。
【請求項３８】
成分（Ａ）のポリエステルが、重量比６０／４０のフェノール／テトラクロロエタン中で２５℃において測定されたインヘレント粘度が０．４〜０．８ｄＬ／ｇであり、且つ
（１）少なくとも９０モル％の１，４−シクロヘキサンジカルボン酸残基を含む二酸残基；及び
（２）少なくとも９０モル％の１，４−シクロヘキサンジメタノール残基を含むジオール残基を含み、且つ成分（Ｂ）が、請求項３５において定義された少なくとも１種の塩（酸性燐含有化合物中の燐原子の数対塩基性有機化合物中の塩基性窒素原子の数の比が０．２５〜１．１である）を、組成物の総重量に基づき０．０５〜０．１５重量％含む請求項３５に記載の組成物。
【請求項３９】
（Ａ）金属触媒の存在下における少なくとも１種のジオールと少なくとも１種のジカルボン酸又はそのジアルキルエステルとの反応によって製造された少なくとも１種のポリエステル；及び
（Ｂ）１種又はそれ以上の酸性燐含有化合物と１種又はそれ以上の窒素含有塩基性有機化合物との反応によって製造された少なくとも１種の塩、ポリエステルの総重量に基づき１０重量％以下を含んでなるポリマーコンセントレート。
【請求項４０】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基と２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき５〜１０重量％を含み、前記酸性燐化合物が、式：
【化４４】
2006513311.tif 000139
【化４５】
2006513311.tif 000140
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
ｎは２〜５００であり；
Ｘは水素及びヒドロキシから選ばれる］を有する化合物から選ばれ；前記塩基性有機化合物が、式：
【化４６】
2006513311.tif 000141
【化４７】
2006513311.tif 000142
【化４８】
2006513311.tif 000143
【化４９】
2006513311.tif 000144
【化５０】
2006513311.tif 000145
［式中、Ｒ3、Ｒ4及びＲ5は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3、Ｒ4及びＲ5のうち少なくとも１つは水素以外の置換基であり；Ｒ3とＲ4又はＲ4とＲ5は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化５１】
2006513311.tif 000146
のスクシンイミド基から選ばれ；
Ｒ12は、水素、−ＯＲ6、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリールから選ばれ、芳香環の２、３又は４位に位置することができ；
−Ｎ（Ｒ3）（Ｒ4）基は、窒素化合物（５）のピリジン環の２、３又は４位に位置することができ；
−ＣＯ2Ｒ3及びＲ1基は、窒素化合物（６）のピリジン環の２、３、４、５、６位のいずれかに位置することができ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｒ13及びＲ14は独立して、−Ｏ−Ｒ2及び−Ｎ（Ｒ2）2から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化５２】
2006513311.tif 000147
から選ばれ、基Ａの構造中*は結合位置を示す）から選ばれる］を有する化合物から選ばれ；且つ酸性燐含有化合物中の燐原子の数対塩基性有機化合物中の塩基性窒素原子の数の比が０．０５〜２である請求項３９に記載のポリマーコンセントレート。
【請求項４１】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基と２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき５〜１０重量％を含み、前記酸性燐化合物が、亜燐酸、燐酸及びポリ燐酸から選ばれ；窒素を含む前記塩基性有機化合物が、式：
【化５３】
2006513311.tif 000148
【化５４】
2006513311.tif 000149
【化５５】
2006513311.tif 000150
【化５６】
2006513311.tif 000151
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化５７】
2006513311.tif 000152
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化５８】
2006513311.tif 000153
から選ばれ、基Ａの構造中*は結合位置を示す）から選ばれ；Ｒ15及びＲ16の少なくとも一方がＡ基である］を有する化合物から選ばれ；且つ酸性燐含有化合物中の燐原子の数対塩基性有機化合物中の塩基性窒素原子の数の比が０．０５〜２である請求項３９に記載のポリマーコンセントレート。
【請求項４２】
（Ａ）（１）少なくとも５０モル％のテレフタル酸残基、１，４−シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基と２００ｐｐｍｗ以下のＴｉ、Ｃｏ及び／又はＭｎ残基を含むポリエステル（二酸残基の合計は１００モル％であり、ジオール残基の合計も１００モル％である）；並びに
（Ｂ）１種又はそれ以上の酸性燐含有化合物と１種又はそれ以上の窒素含有塩基性有機化合物との反応によって製造された少なくとも１種の塩、ポリエステルの総重量に基づき５〜１０重量％を含み、前記酸性燐化合物が、亜燐酸であり；窒素を含む前記塩基性有機化合物が、式：
【化５９】
2006513311.tif 000154
【化６０】
2006513311.tif 000155
【化６１】
2006513311.tif 000156
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、６以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化６２】
2006513311.tif 000157
から選ばれ、基Ａの構造中*は結合位置を示す）から選ばれ；Ｒ15及びＲ16の少なくとも一方がＡ基である］を有する化合物から選ばれ；且つ酸性燐含有化合物中の燐原子の数対塩基性有機化合物中の塩基性窒素原子の数の比が０．０５〜２である請求項３９に記載のポリマーコンセントレート。
【請求項４３】
（Ａ）（１）少なくとも４０モル％のテレフタル酸残基を含む二酸残基；並びに
（２）５２〜７５モル％の１，４−シクロヘキサンジメタノール残基及び２５〜４８モル％のエチレングリコール残基を含むジオール残基を含む少なくとも１種のポリエステル（二酸残基の総モル％は１００モル％であり、ジオール残基の総モル％も１００モル％である）と
（Ｂ）亜燐酸、燐酸及びポリ燐酸から選ばれた１種又はそれ以上の酸性燐含有化合物と式：
【化６３】
2006513311.tif 000158
【化６４】
2006513311.tif 000159
【化６５】
2006513311.tif 000160
【化６６】
2006513311.tif 000161
【化６７】
2006513311.tif 000162
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3及びＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ11は、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ3又は式：
【化６８】
2006513311.tif 000163
のスクシンイミド基から選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、２０以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化６９】
2006513311.tif 000164
から選ばれ、基Ａの構造中*は結合位置を示す）から選ばれ；Ｒ15及びＲ16の少なくとも一方がＡ基である］を有する１種又はそれ以上の窒素含有塩基性有機化合物との反応によって製造された少なくとも１種の塩（酸性燐含有化合物中の燐原子の数対塩基性有機化合物中の塩基性窒素原子の数の比は０．０５〜２である）を含んでなるポリマー組成物。
【請求項４４】
ポリカーボネートを更に、含む請求項４３に記載のポリマー組成物。
【請求項４５】
ポリエステル成分（Ａ）対ポリカーボネート成分の重量比が７５：２５〜２５：７５である請求項４４に記載のポリマー組成物。
【請求項４６】
（Ａ）（１）８０〜１００モル％のテレフタル酸残基を含む二酸残基；並びに
（２）５２〜６５モル％の１，４−シクロヘキサンジメタノール残基及び３５〜４８モル％のエチレングリコール残基を含むジオール残基を含むポリエステル（二酸残基の合計は１００モル％であり、ジオール残基の合計も１００モル％である）と
（Ｂ）１種又はそれ以上の酸性燐含有化合物を亜燐酸と１種又はそれ以上の窒素含有塩基性有機化合物との反応によって製造された少なくとも１種の塩、ポリエステルの総重量に基づき５〜１０重量％を含み、請求項４４に記載のポリマーコンセントレートであって、前記酸性燐化合物が亜燐酸であり；窒素を含む前記塩基性有機化合物が、式：
【化７０】
2006513311.tif 000165
【化７１】
2006513311.tif 000166
【化７２】
2006513311.tif 000167
［式中、Ｒ1及びＲ2は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ3及びＲ4は独立して、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；Ｒ3とＲ4の少なくとも一方は水素以外の置換基であり；Ｒ3とＲ4は共同で二価の基を表し、それらが結合する窒素原子と共に環を形成し；
Ｒ6、Ｒ7、Ｒ8及びＲ9は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ10は、水素及びアルキルから選ばれ；
Ｌ1は、Ｃ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価結合基であり；
Ｌ2は、Ｃ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は、−ＯＣ（Ｏ）−、−ＮＨＣ（Ｏ）−、−Ｏ−、−Ｓ−、−Ｎ（Ｒ1）−から選ばれ；
Ｙ2は、−Ｏ−又は−Ｎ（Ｒ1）−から選ばれ；
Ｚは、６以下の正の整数であり；
ｍ１は０〜１０から選ばれ；
ｎ１は、２〜１２から選ばれた正の整数であり；
Ｒ15及びＲ16は独立して、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール及び基Ａ（前記基Ａは以下の構造：
【化７３】
2006513311.tif 000168
から選ばれ、基Ａの構造中*は結合位置を示す）から選ばれ；Ｒ15及びＲ16の少なくとも一方がＡ基である］を有する化合物から選ばれ；且つ酸性燐含有化合物中の燐原子の数対塩基性有機化合物中の塩基性窒素原子の数の比が０．０５〜２である請求項４４に記載のポリマーコンセントレート。
【請求項４７】
少なくとも１種の塩基性有機化合物が１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル）アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である請求項１又は２０に記載のポリマー組成物。
【請求項４８】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基８０〜１００モル％及びイソフタル酸残基２０〜０モル％を含む二酸残基並びに
（２）１，４−シクロヘキサンジメタノール残基５５〜８０モル％及びエチレングリコール残基４５〜２０モル％を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４７に記載の組成物。
【請求項４９】
成分（Ａ）のポリエステルが、重量比６０／４０のフェノール／テトラクロロエタン中で２５℃において測定されたインヘレント粘度が０．４〜０．８ｄＬ／ｇであり、そして、
（１）テレフタル酸残基７０〜８０モル％及びイソフタル酸残基３０〜２０モル％を含む二酸残基並びに
（２）１，４−シクロヘキサンジメタノール残基９０〜１００モル％及びエチレングリコール残基１０〜０モル％を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４７に記載の組成物。
【請求項５０】
成分（Ａ）のポリエステルが、重量比６０／４０のフェノール／テトラクロロエタン中で２５℃において測定されたインヘレント粘度が０．４〜０．８ｄＬ／ｇであり、そして、
（１）少なくとも９０モル％の１，４−シクロヘキサンジカルボン酸残基を含む二酸残基並びに
（２）少なくとも９０モル％の１，４−シクロヘキサンジメタノール残基を含むジオール残基を含んでなり、そして
成分（Ｂ）が組成物の全重量基準で０．０５〜０．１５重量％の請求項１で定義された少なくとも１種の塩であって酸性燐含有化合物中の燐原子の数の窒素含有塩基性有機化合物中の塩基性窒素原子の数に対する比が０．２５〜１．１である塩を含んでなる請求項４７に記載の組成物。
【請求項５１】
（Ａ）重量比６０／４０のフェノール／テトラクロロエタン中で２５℃において測定されたインヘレント粘度が０．４〜１．２ｄＬ／ｇであり、そして、
（１）少なくとも５０モル％のテレフタル酸残基を含む二酸残基並びに
（２）少なくとも５０モル％のエチレングリコール残基、シクロヘキサンジメタノール残基又はそれらの混合物を含むジオール残基を含んでなり、そして０．０１〜０．２５重量％のＴｉ、Ｃｏ及びＭｎ残基の少なくとも１種を含む少なくとも１種のポリエステル、並びに
（Ｂ）組成物の全重量基準で０．０１〜０．２５重量％の少なくとも１種の塩であって、亜燐酸と請求項４７に記載の塩基性有機化合物との反応によって製造された塩
を含んでなるポリマー組成物。
【手続補正２】
【補正対象書類名】明細書
【補正対象項目名】００８３
【補正方法】変更
【補正の内容】
【００８３】
実施例２６〜４５及び比較例５〜８
種々の量のＬｏｗｉｌｉｔｅ  ６２、Ｌｏｗｉｌｉｔｅ  ７６及びＣｈｉｍａｓｓｏｒｂ  １１９ヒンダードアミン光安定剤並び亜燐酸を用いて実施例１７〜２５の方法を操り返して、種々のヒンダードアミンの亜燐酸塩を生成した。Ｌｏｗｉｌｉｔｅ  ６２は、一般的に前記アミン式（２０）［式中、Ｒ1は水素であり、Ｒ2＝Ｒ6＝Ｒ7＝Ｒ8＝Ｒ9＝メチル；Ｌ2はエチレンであり；Ｙ1は−ＯＣＯ−である］の化合物に一致すると考えられるヒンダードアミン光安定剤である。Ｌｏｗｉｌｉｔｅ  ７６は、一般的に前記アミン式（７）［式中、Ｒ6＝Ｒ7＝Ｒ8＝Ｒ9＝Ｒ10＝メチル；Ｙ2は−Ｏ−であり；Ｌ1は−ＣＯ−（ＣＨ2）8−ＣＯ−である］の化合物に一致すると考えられるヒンダードアミン光安定剤である。Ｃｈｉｍａｓｓｏｒｂ  １１９の構造はＪａｕｒｎａｌ  ｏｆ  Ｍａｔｅｒｉａｌｓ  Ｓｃｉｅｎｃｅ  ３６（２００１）、４４２１に開示されている。Ｊａｕｒｎａｌ  ｏｆ  Ｍａｔｅｒｉａｌｓ  Ｓｃｉｅｎｃｅ  ３６（２００１）、４４２０に開示されているように、Ｃｈｉｍａｓｓｏｒｂ  １１９の化学名は１，３，５−トリアジン−２，４，６−トリアミン、Ｎ，Ｎ’−１，２−エタン−ジイル−ビス［［［４，６−ビス−［ブチル−１，２，２，６，６−ペンタメチル−４−ピペリジニル）アミノ］−１，３，５−トリアジン−２−イル］アミノ］−３，１−プロパンジイル］］ビス［Ｎ，Ｎ″−ジブチルＮ，Ｎ″ビス−（１，２，２，６，６−ペンタメチル−４−ピペリジニル）−である。組成物は前述のようにして押出及び評価した。結果を表ＩＶに示す。表ＩＶの例に関するポリマーブレンドは、ポリエステル１７５ｇ及びポリカーボネート１７５ｇから構成された。Ｌｏｗｉｌｉｔｅ  ６２、Ｌｏｗｉｌｉｔｅ  ７６、Ｃｈｉｍａｓｓｏｒｂ  １１９（Ｃｈｉｍａｂ  １１９）及び亜燐酸（Ｐｈｏｓ  Ａｃｉｄ）に関して示した値は、ポリマーブレンド中の濃度（ｍｇ）である。
【国際調査報告】
2006513311.tif 000169
2006513311.tif 000170
2006513311.tif 000171
2006513311.tif 000172
2006513311.tif 000173